(57)【特許請求の範囲】
【請求項１】
アノードと、カソードと、少なくとも１つの有機層とを含む電子デバイスであって、前記有機層が以下の式（Ｉｃ）、式（ＩＩｃ）、式（ＩＩＩｃ）、及び式（ＩＶｃ）の少なくとも１種の化合物を含むことを特徴とする電子デバイス。
【化１】
0005882313.tif 000062
式中、出現する記号には以下が適用される：
Ａｒ1、Ａｒ2は、同一であるか又は異なり、６〜６０個の芳香環原子を含有するアリール基、又は５〜６０個の芳香環原子を含有するヘテロアリール基である（これのそれぞれは１つ以上のラジカルＲ1により置換されていてもよい）；
Ｘは、出現する毎に、同一であるか又は異なり、Ｃ＝Ｏ又はＣ（Ｒ1）2である；
Ｌは、２価、又はｋ＝３、４、５若しくは６である場合において、それぞれ３価、４価、５価若しくは６価の基であり、Ｃ＝Ｏ、Ｃ＝ＮＲ1、Ｓｉ（Ｒ1）2、Ｐ（＝Ｏ）（Ｒ1）、ＳＯ、ＳＯ2、１〜２０個のＣ原子を有するアルキレン基、２〜２０個のＣ原子を有するアルケニレン若しくはアルキニレン基（ここで、列記した基の場合において、１つ以上のＣＨ2基は、Ｓｉ（Ｒ1）2、Ｏ、Ｓ、Ｃ＝Ｏ、Ｃ＝ＮＲ1、Ｃ＝Ｏ−Ｏ、Ｃ＝Ｏ−ＮＲ1、ＮＲ1、Ｐ（＝Ｏ）（Ｒ1）、ＳＯ又はＳＯ2により置きかえられていてもよく、上述の基における１個以上のＨ原子は、Ｄ、Ｆ、Ｃｌ、Ｂｒ、Ｉ、ＣＮ又はＮＯ2により置きかえられていてもよい）、５〜６０個の芳香環原子を有する芳香族若しくはヘテロ芳香族環系（これのそれぞれは、１つ以上のラジカルＲ1により置換されていてもよい）、及び上述の基より選択される１つ、２つ、３つ、４つ若しくは５つの同一であるか又は異なる基の任意の所望の組み合わせより選択され；又は、Ｌは単結合であり、この場合のｋは２に等しくなければならない；
Ｒは、Ｃ（＝Ｏ）Ｒ1、ＯＳＯ2Ｒ1、ＣＯＯＲ1、ＣＯＮ（Ｒ1）2、１〜４０個のＣ原子を有する直鎖アルキル基、又は３〜４０個のＣ原子を有する分枝若しくは環式のアルキル基、又は２〜４０個のＣ原子を有するアルケニル若しくはアルキニル基（ここで、上述の基は、それぞれ、１つ以上のラジカルＲ1により置換されていてもよく、上述の基における１つ以上のＣＨ2基は、Ｓｉ（Ｒ1）2、Ｇｅ（Ｒ1）2、Ｓｎ（Ｒ1）2、Ｃ＝Ｏ、Ｃ＝Ｓ、Ｃ＝Ｓｅ、Ｃ＝ＮＲ1、Ｐ（＝Ｏ）（Ｒ1）、ＳＯ、ＳＯ2、ＮＲ1、−Ｏ−、−Ｓ−、−ＣＯＯ−又は−ＣＯＮＲ1−により置きかえられていてもよく、上述の基における１個以上のＨ原子は、Ｄ、Ｆ、Ｃｌ、Ｂｒ、Ｉ、ＣＮ又はＮＯ2により置きかえられていてもよい）、又は５〜６０個の芳香環原子を有する芳香族若しくはヘテロ芳香族環系（これは、それぞれの場合において、１つ以上のラジカルＲ1により置換されていてもよい）、又は５〜６０個の芳香環原子を有するアラルキル若しくはヘテロアラルキル基（これは、１つ以上のラジカルＲ1により置換されていてもよい）、又はこれらの系の組み合わせに等しい（ここで、更にラジカルＲは１つ以上の隣接する基Ａｒ1及びＡｒ2に単結合を介して又は２価の基Ｙを介して結合していてもよい）；
Ｙは、出現する毎に、同一であるか又は異なり、Ｃ＝Ｏ、Ｃ＝Ｓ、Ｃ＝ＮＲ1、Ｃ（Ｒ1）2、Ｓｉ（Ｒ1）2、ＮＲ1、ＰＲ1、Ｐ（＝Ｏ）Ｒ1、Ｏ、Ｓ、ＳＯ及びＳＯ2より選択される２価の基である；
Ｒ1は、出現する毎に、同一であるか又は異なり、Ｈ、Ｄ、Ｆ、Ｃｌ、Ｂｒ、Ｉ、ＣＨＯ、Ｎ（Ｒ2）2、Ｃ（＝Ｏ）Ｒ2、Ｐ（＝Ｏ）（Ｒ2）2、Ｓ（＝Ｏ）Ｒ2、Ｓ（＝Ｏ）2Ｒ2、ＣＮ、ＮＯ2、Ｓｉ（Ｒ2）3、Ｂ（ＯＲ2）2、ＯＳＯ2Ｒ2、ＯＨ、ＣＯＯＲ2、ＣＯＮ（Ｒ2）2、１〜４０個のＣ原子を有する直鎖アルキル、アルコキシ若しくはチオアルキル基、又は３〜４０個のＣ原子を有する分枝若しくは環式のアルキル、アルコキシ若しくはチオアルキル基、又は２〜４０個のＣ原子を有するアルケニル若しくはアルキニル基（ここで、上述の基はそれぞれ１つ以上のラジカルＲ2により置換されていてもよく、上述の基における１つ以上のＣＨ2基は、Ｓｉ（Ｒ2）2、Ｇｅ（Ｒ2）2、Ｓｎ（Ｒ2）2、Ｃ＝Ｏ、Ｃ＝Ｓ、Ｃ＝Ｓｅ、Ｃ＝ＮＲ2、Ｐ（＝Ｏ）（Ｒ2）、ＳＯ、ＳＯ2、ＮＲ2、−Ｏ−、−Ｓ−、−ＣＯＯ−又は−ＣＯＮＲ2−により置きかえられていてもよく、上述の基における１個以上のＨ原子は、Ｄ、Ｆ、Ｃｌ、Ｂｒ、Ｉ、ＣＮ又はＮＯ2により置きかえられていてもよい）、又は５〜６０個の芳香環原子を有する芳香族若しくはヘテロ芳香族環系（これは、それぞれの場合において、１つ以上のラジカルＲ2により置換されていてもよい）、又は５〜６０個の芳香環原子を有するアリールオキシ若しくはヘテロアリールオキシ基（これは、１つ以上のラジカルＲ2により置換されていてもよい）、又はこれらの系の組み合わせである（ここで、２つ以上のラジカルＲ1が互いに結合し１つの脂肪族環又は芳香族環を形成していてもよい）；
Ｒ2は、出現する毎に、同一であるか又は異なり、Ｈ、Ｄ、Ｆ、又は１〜２０個のＣ原子を有する脂肪族、芳香族及び／又はヘテロ芳香族有機ラジカル（ここで、更に、１個以上のＨ原子がＤ又はＦにより置きかえられていてもよい）であり；２つ以上の置換基Ｒ2はここでさらに互いに結合して１つの脂肪族環又は芳香族環を形成していてもよい；及び
ｋは、２、３、４、５又は６に等しい。
【請求項２】
請求項１に記載の電子デバイスであって、前記ラジカルＲが、５〜２０個の芳香環原子を有するアリール若しくはヘテロアリール基（これは、それぞれの場合において、１つ以上のラジカルＲ1により置換されていてもよい）を表すか、又は５〜２０個の芳香環原子を有するアラルキル若しくはヘテロアラルキル基（これは、１つ以上のラジカルＲ1により置換されていてもよい）を表す（ここで、ラジカルＲは、基Ａｒ1及びＡｒ2の一方に単結合を介して又は２価の基Ｙを介して更に結合していてもよい）ことを特徴とする電子デバイス。
【請求項３】
請求項１または請求項２に記載の電子デバイスであって、ｋが２又は３に等しいことを特徴とする電子デバイス。
【請求項４】
請求項１〜３のいずれか１項に記載の電子デバイスであって、式（Ｉｃ）〜式（ＩＶｃ）のうちの１種の前記化合物が、式（Ｖ−１）〜式（Ｖ−６）、式（ＶＩ−１）〜式（ＶＩ−２）、式（ＶＩＩ−１）〜式（ＶＩＩ−６）、式（ＶＩＩＩ−１）〜式（ＶＩＩＩ−２）、式（ＩＸ−１）〜式（ＩＸ−３）、及び式（Ｘ−１）のうちの１種の化合物を表すことを特徴とする電子デバイス。
【化２】
0005882313.tif 000063
【化３】
0005882313.tif 000064
【化４】
0005882313.tif 000065
【化５】
0005882313.tif 000066
式中、出現する記号は請求項１で定義した通りであり及び更には
Ｚは、出現する毎に、同一であるか又は異なり、ＣＲ1又はＮである（ここで、２つ以下の隣接する基Ｚは同時にＮに等しくてもよい）。
【請求項５】
請求項１〜４のいずれか１項に記載の電子デバイスであって、前記デバイスが、有機集積回路（Ｏ−ＩＣ）、有機電界効果トランジスタ（Ｏ−ＦＥＴ）、有機薄膜トランジスタ（Ｏ−ＴＦＴ）、有機発光トランジスタ（Ｏ−ＬＥＴ）、有機太陽電池（Ｏ−ＳＣ）、有機光学検出器、有機感光体、有機電場消光デバイス（Ｏ−ＦＱＤ）、発光電気化学電池（ＬＥＣ）、有機レーザーダイオード（Ｏ−レーザー）及び有機エレクトロルミネッセンスデバイス（ＯＬＥＤ）より選択される、好ましくは有機エレクトロルミネッセンスデバイス（ＯＬＥＤ）より選択されることを特徴とする有機電子デバイス。
【請求項６】
請求項１〜５のいずれか１項に記載の電子デバイスであって、式（Ｉｃ）〜式（ＩＶｃ）のうちの１種の前記化合物が、ホール輸送層若しくはホール注入層におけるホール輸送材料として用いられている及び／又は発光層におけるマトリックス材料として用いられていることを特徴とする電子デバイス。
【請求項７】
請求項１に記載の式（Ｉｃ）〜式（ＩＶｃ）のうちの１種の化合物であって、ラジカルＲが以下のように定義されることを特徴とする化合物：
Ｒは、５〜２０個の芳香環原子を有する芳香族若しくはヘテロ芳香族環系（これは、それぞれの場合において、１つ以上のラジカルＲ1により置換されていてもよい）、又は５〜２０個の芳香環原子を有するアラルキル若しくはヘテロアラルキル基（これは、１つ以上のラジカルＲ1により置換されていてもよい）であり、ここで、ラジカルＲは、隣接する基Ａｒ1又はＡｒ2に単結合を介して又は２価の基Ｙを介して更に結合している；並びに他の記号及び添字は請求項１〜４のいずれか１項において定義された通りである。
【請求項８】
請求項７に記載の１種以上の化合物を含むオリゴマー、ポリマー又はデンドリマーであって、ポリマー、オリゴマー又はデンドリマーへの結合が、式（Ｉｃ）〜式（ＩＶｃ）におけるＲ又はＲ1により置換された任意の所望の位置に局在化されていてもよいオリゴマー、ポリマー又はデンドリマー。
【請求項９】
請求項７に記載の少なくとも１種の化合物又は請求項８に記載の少なくとも１種のポリマー、オリゴマー若しくはデンドリマーと、少なくとも１種の溶媒とを含む組成物。
【請求項１０】
請求項７に記載の発明に係る式（Ｉｃ）〜式（ＩＶｃ）の化合物の製造方法であって、以下に示す２つの工程ａ）及びｂ）のうちの少なくとも一方を行うことを特徴とする方法：
ａ）ベンゾイミダゾキナゾリン骨格の５−又は６−Ｎ原子での脱プロトン化、及びそれに続く求電子化合物との反応、それにより５−又は６−Ｎ原子と前記求電子化合物との間に結合を形成する； 
ｂ）ハートウィッグ−ブッフバルト又はウルマン条件下での、ベンゾイミダゾキナゾリン骨格の５−又は６−Ｎ原子とアリール基Ａｒ（これは出発物質としてＡｒ−Ｈａｌが用いられる（ここで、Ｈａｌは、任意の所望の適切な脱離基、例えばハロゲン化物などである）が用いられる）との間の有機金属カップリング。
【請求項１１】
請求項７に記載の化合物又は請求項８に記載のポリマー、オリゴマー若しくはデンドリマーの電子デバイスにおける、好ましくは有機エレクトロルミネッセンスデバイス（ＯＬＥＤ）における使用。
【請求項１２】
請求項７に記載の化合物又は請求項８に記載のポリマー、オリゴマー若しくはデンドリマーの、ホール輸送材料として、マトリックス材料として、発光材料として、電子障壁材料として、ホール注入材料として、ホール障壁材料として及び／又は電子輸送材料としての使用。
【発明の詳細な説明】
【発明の概要】
【０００１】
本発明は、式（Ｉ）〜式（ＩＶ）の少なくとも１種の化合物を含む電子デバイス、式（Ｉ）〜式（ＩＶ）の化合物の電子デバイスにおける使用、及び式（Ｉｃ）〜式（ＩＶｃ）の化合物に関する。
【０００２】
本発明の意味するところの電子デバイスは、好ましくは有機エレクトロルミネッセンスデバイスであるが、以下に詳細に説明するように、他の電子デバイスも意味し得る。
【０００３】
有機エレクトロルミネッセンスデバイス（ＯＬＥＤ）の一般的な系は、とりわけ、ＵＳ４５３９５０７、ＵＳ５１５１６２９、ＥＰ０６７６４６１およびＷＯ１９９８／２７１３６に記載されている。
【０００４】
有機エレクトロルミネッセンスデバイスの性能データ及び寿命に関しては、近年、大きな進歩が達成された。しかしながら、特に以下の点における更なる改善が必要である：
１．デバイスの出力効率の向上が望ましい。  
２．デバイスの動作寿命の改善が、なお必要である。  
３．デバイスの動作電圧の減少が望ましい。これは、特に携帯用途で主に重要である。
【０００５】
従って、有機エレクトロルミネッセンスデバイス用の新規な機能性材料であって、このデバイスの性能に、特には上述の点に良い影響を与える材料に対する要求が続いている。
【０００６】
更に、有機エレクトロルミネッセンスデバイス用の材料の分野においては一般的に、前記デバイスでの使用に適し且つ既に知られている化合物と同様に優れた性能を有する、新規の代替化合物の提供に関心がある。
【０００７】
とりわけ、アリールアミン化合物は、有機エレクトロルミネッセンスデバイス用のホール輸送及び注入材料として、従来技術において知られている。インデノフルオレン骨格に基づくこのタイプの材料は、例えば、WO 2006/100896及びWO 2006/122630に開示されている。
【０００８】
しかしながら、従来技術において知られているホール輸送材料は、多くの場合、これらの化合物を含む電子デバイスの寿命を縮める低い電子安定性を有する。
【０００９】
それゆえに、特に、上述のデバイスにおいてホール輸送及び／又はホール注入材料として使用するための新規の化合物に対する要求がある。
【００１０】
とりわけ、カルバゾール誘導体、例えばビス（カルバゾルイル）ビフェニルが、蛍光ドーパント用のマトリックス材料として知られている。蛍光ドーパント用のマトリックス材料としてのケトン（WO 2004/093207）、ホスフィンオキシド及びスルホン（WO 2005/003253）の使用も知られている。金属錯体、例えばＢＡｌｑ又は亜鉛（ＩＩ）ビス［２−（２−ベンゾ−トリアゾール）フェノラート］も、蛍光ドーパント用のマトリックス材料として使用される。
【００１１】
しかしながら、蛍光ドーパント用の代替マトリックス材料、特には電子デバイスの性能データの改善をもたらすものに対する要求が続いている。
【００１２】
また、混合マトリックスシステムのマトリックス成分としての代替材料の提供も、特に関心がある。本願の意味するところの混合マトリックス系は、２種以上の異なる化合物を、発光層において、１つ（或いはさらには幾つかの）ドーパント化合物と共に混合された状態で使用するところの系を意味すると解釈される。この径は、特に、蛍光有機エレクトロルミネッセンスデバイスの場合に特に関心がある。より詳細な情報については、出願WO 2010/108579を参照されたい。
【００１３】
混合マトリックスシステムにおけるマトリックス成分としての使用について言及され得る従来技術で知られた化合物は、とりわけ、ＣＢＰ（ビスカルバゾルイルビフェニル）及びＴＣＴＡ（トリスカルバゾルイルトリフェニルアミン）（第１の成分）である。第２の成分として適切なのは、例えば、ベンゾフェノン誘導体、ジアザホスホール（WO 2010/054730）及びトリアジンなどの化合物である。しかしながら、混合マトリックス系でのマトリックス成分としての使用のための代替化合物に対する要求が続いている。特に、電子デバイスの動作電圧及び寿命の改善をもたらす化合物に対する要求がある。
【００１４】
総合的に言えば、蛍光及び／又は燐光有機エレクトロルミネッセンスデバイスについての更なる改善が望ましい。電子デバイスの動作電圧の場合には、改善の可能性が更にある。
【００１５】
本発明は、上述の技術的な目標を達成するために、新規の有機エレクトロルミネッセンスデバイスを提供する。
【００１６】
例えば、本発明は、アノードと、カソードと、少なくとも１つの有機層とを含む電子デバイスであって、有機層が以下の式（Ｉ）〜式（ＩＶ）の少なくとも１種の化合物を含むことを特徴とする電子デバイスに関する。
【化１】
0005882313.tif 000002
【００１７】
式中、出現する記号には以下が適用される：
Ｘは、出現する毎に、同一であるか又は異なり、単結合、Ｃ＝Ｏ、Ｃ＝Ｓ、Ｃ＝ＮＲ1、Ｃ（Ｒ1）2、Ｃ（Ｒ1）2−Ｃ（Ｒ1）2、ＣＲ1＝ＣＲ1、Ｓｉ（Ｒ1）2、ＮＲ1、ＰＲ1、Ｐ（＝Ｏ）Ｒ1、Ｏ、Ｓ、ＳＯ又はＳＯ2である；
Ｌは、２価、又はｋ＝３、４、５若しくは６である場合において、それぞれ３価、４価、５価若しくは６価の基であり、Ｃ＝Ｏ、Ｃ＝ＮＲ1、Ｓｉ（Ｒ1）2、Ｐ（＝Ｏ）（Ｒ1）、ＳＯ、ＳＯ2、１〜２０個のＣ原子を有するアルキレン基、２〜２０個のＣ原子を有するアルケニレン若しくはアルキニレン基（ここで、列記した基の場合において、１つ以上のＣＨ2基は、Ｓｉ（Ｒ1）2、Ｏ、Ｓ、Ｃ＝Ｏ、Ｃ＝ＮＲ1、Ｃ＝Ｏ−Ｏ、Ｃ＝Ｏ−ＮＲ1、ＮＲ1、Ｐ（＝Ｏ）（Ｒ1）、ＳＯ又はＳＯ2により置きかえられていてもよく、上述の基における１個以上のＨ原子は、Ｄ、Ｆ、Ｃｌ、Ｂｒ、Ｉ、ＣＮ又はＮＯ2により置きかえられていてもよい）、５〜６０個の芳香環原子を有する芳香族若しくはヘテロ芳香族環系（これのそれぞれは、１つ以上のラジカルＲ1により置換されていてもよい）、及び上述の基より選択される１つ、２つ、３つ、４つ若しくは５つの同一であるか又は異なる基の任意の所望の組み合わせより選択され；又は、Ｌは単結合であり、この場合のｋは２に等しくなければならない；
Ｒ0は、出現する毎に、同一であるか又は異なり、Ｈ、Ｄ、Ｆ、Ｃｌ、Ｂｒ、Ｉ、Ｃ（＝Ｏ）Ｒ1、ＯＳＯ2Ｒ1、ＣＯＯＲ1、ＣＯＮ（Ｒ1）2、１〜４０個のＣ原子を有する直鎖アルキル基又は３〜４０個のＣ原子を有する分枝若しくは環式のアルキル基又は２〜４０個のＣ原子を有するアルケニル若しくはアルキニル基（ここで、上述の基は、それぞれ、１つ以上のラジカルＲ1によりにより置換されていてもよい）（上述の基における１つ以上のＣＨ2基は、Ｓｉ（Ｒ1）2、Ｇｅ（Ｒ1）2、Ｓｎ（Ｒ1）2、Ｃ＝Ｏ、Ｃ＝Ｓ、Ｃ＝Ｓｅ、Ｃ＝ＮＲ1、Ｐ（＝Ｏ）（Ｒ1）、ＳＯ、ＳＯ2、ＮＲ1、−Ｏ−、−Ｓ−、−ＣＯＯ−又は−ＣＯＮＲ1−より置きかえられていてもよく、上述の基における１個以上のＨ原子は、Ｄ、Ｆ、Ｃｌ、Ｂｒ、Ｉ、ＣＮ又はＮＯ2により置きかえられていてもよい）、又は５〜６０個の芳香環原子を有する芳香族若しくはヘテロ芳香族環系（これは、それぞれの場合において、１つ以上のラジカルＲ1により置換されていてもよい）、又は５〜６０個の芳香環原子を有するアラルキル若しくはヘテロアラルキル基（これは、１つ以上のラジカルＲ1により置換されていてもよい）、又はこれらの系の組み合わせであり、更に、２つ以上の隣接するラジカルＲ0が互いにここで結合して１つの脂肪族環又は芳香族環を形成していてもよいし、又はラジカルＲ0が１つの隣接するラジカルＲに単結合又は２価の基Ｙを介して結合して１つの脂肪族環又は芳香族環を形成していてもよい；
Ｒは、Ｃ（＝Ｏ）Ｒ1、ＯＳＯ2Ｒ1、ＣＯＯＲ1、ＣＯＮ（Ｒ1）2、１〜４０個のＣ原子を有する直鎖アルキル基、又は３〜４０個のＣ原子を有する分枝若しくは環式のアルキル基、又は２〜４０個のＣ原子を有するアルケニル若しくはアルキニル基（ここで、上述の基は、それぞれ、１つ以上のラジカルＲ1により置換されていてもよく、上述の基における１つ以上のＣＨ2基は、Ｓｉ（Ｒ1）2、Ｇｅ（Ｒ1）2、Ｓｎ（Ｒ1）2、Ｃ＝Ｏ、Ｃ＝Ｓ、Ｃ＝Ｓｅ、Ｃ＝ＮＲ1、Ｐ（＝Ｏ）（Ｒ1）、ＳＯ、ＳＯ2、ＮＲ1、−Ｏ−、−Ｓ−、−ＣＯＯ−又は−ＣＯＮＲ1−により置きかえられていてもよく、上述の基における１個以上のＨ原子は、Ｄ、Ｆ、Ｃｌ、Ｂｒ、Ｉ、ＣＮ又はＮＯ2により置きかえられていてもよい）、又は５〜６０個の芳香環原子を有する芳香族若しくはヘテロ芳香族環系（これは、それぞれの場合において、１つ以上のラジカルＲ1により置換されていてもよい）、又は５〜６０個の芳香環原子を有するアラルキル若しくはヘテロアラルキル基（これは、１つ以上のラジカルＲ1により置換されていてもよい）、又はこれらの系の組み合わせに等しい（ここで、更にラジカルＲは１つ以上の隣接するラジカルＲ0に単結合又は２価の基Ｙを介して結合していてもよい）；
Ｙは、出現する毎に、同一であるか又は異なり、Ｃ＝Ｏ、Ｃ＝Ｓ、Ｃ＝ＮＲ1、Ｃ（Ｒ1）2、Ｓｉ（Ｒ1）2、ＮＲ1、ＰＲ1、Ｐ（＝Ｏ）Ｒ1、Ｏ、Ｓ、ＳＯ及びＳＯ2より選択される２価の基である；
Ｒ1は、出現する毎に、同一であるか又は異なり、Ｈ、Ｄ、Ｆ、Ｃｌ、Ｂｒ、Ｉ、ＣＨＯ、Ｎ（Ｒ2）2、Ｃ（＝Ｏ）Ｒ2、Ｐ（＝Ｏ）（Ｒ2）2、Ｓ（＝Ｏ）Ｒ2、Ｓ（＝Ｏ）2Ｒ2、ＣＮ、ＮＯ2、Ｓｉ（Ｒ2）3、Ｂ（ＯＲ2）2、ＯＳＯ2Ｒ2、ＯＨ、ＣＯＯＲ2、ＣＯＮ（Ｒ2）2、１〜４０個のＣ原子を有する直鎖アルキル、アルコキシ若しくはチオアルキル基、又は３〜４０個のＣ原子を有する分枝若しくは環式のアルキル、アルコキシ若しくはチオアルキル基、又は２〜４０個のＣ原子を有するアルケニル若しくはアルキニル基（ここで、上述の基はそれぞれ１つ以上のラジカルＲ2により置換されていてもよく、上述の基における１つ以上のＣＨ2基は、Ｓｉ（Ｒ2）2、Ｇｅ（Ｒ2）2、Ｓｎ（Ｒ2）2、Ｃ＝Ｏ、Ｃ＝Ｓ、Ｃ＝Ｓｅ、Ｃ＝ＮＲ2、Ｐ（＝Ｏ）（Ｒ2）、ＳＯ、ＳＯ2、ＮＲ2、−Ｏ−、−Ｓ−、−ＣＯＯ−又は−ＣＯＮＲ2−により置きかえられていてもよく、上述の基における１個以上のＨ原子は、Ｄ、Ｆ、Ｃｌ、Ｂｒ、Ｉ、ＣＮ又はＮＯ2により置きかえられていてもよい）、又は５〜６０個の芳香環原子を有する芳香族若しくはヘテロ芳香族環系（これは、それぞれの場合において、１つ以上のラジカルＲ2により置換されていてもよい）、又は５〜６０個の芳香環原子を有するアリールオキシ若しくはヘテロアリールオキシ基（これは、１つ以上のラジカルＲ2により置換されていてもよい）、又はこれらの系の組み合わせである（ここで、２つ以上のラジカルＲ1が互いに結合し１つの脂肪族環又は芳香族環を形成していてもよい）；
Ｒ2は、出現する毎に、同一であるか又は異なり、Ｈ、Ｄ、Ｆ、又は１〜２０個のＣ原子を有する脂肪族、芳香族及び／又はヘテロ芳香族有機ラジカル（ここで、更に、１個以上のＨ原子がＤ又はＦにより置きかえられていてもよい）であり；２つ以上の置換基Ｒ2はここでさらに互いに結合して１つの脂肪族環又は芳香族環を形成していてもよい；及び
ｋは、２、３、４、５又は６に等しい。
【００１８】
式（Ｉ）、式（ＩＩ）、式（ＩＩＩ）及び式（ＩＶ）の化合物の好ましい態様は、式（Ｉａ）、式（Ｉｂ）、式（ＩＩａ）、式（ＩＩｂ）、式（ＩＩＩａ）、式（ＩＩＩｂ）、式（ＩＶａ）及び式（ＩＶｂ）の以下の化合物である。
【化２】
0005882313.tif 000003
【００１９】
式中、出現する記号は、上で定義した通りであり及び更には：
Ａｒ1、Ａｒ2は、同一であるか又は異なり、６〜６０個の芳香環原子を含有するアリール基、又は５〜６０個の芳香環原子を含有するヘテロアリール基である（これのそれぞれは１つ以上のラジカルＲ1により置換されていてもよい）；及び
Ｒは、上述の定義に類似して、１つ以上のラジカルＲ0及び／又は隣接する基Ａｒ1若しくはＡｒ2に単結合を介して又は２価の基Ｙを介して結合していてもよい。
【００２０】
式（Ｉ）、式（ＩＩ）、式（III）及び式（ＩＶ）の化合物の特に好ましい態様は、以下に示す式（Ｉｃ）、式（IIc）、式（IIIc）、及び式（IVc）の化合物である。
【化３】
0005882313.tif 000004
【００２１】
式中、出現する記号は、上で定義した通りであり及び更には：
Ａｒ1、Ａｒ2は、同一であるか又は異なり、６〜６０個の芳香環原子を含有するアリール基、又は５〜６０個の芳香環原子を含有するヘテロアリール基であり、これのそれぞれは１つ以上のラジカルＲ1により置換されていてもよい；及び
Ｒは、上述の定義に類似して、１つ以上の隣接する基Ａｒ1及びＡｒ2に単結合を介して又は２価の基Ｙを介して結合していてもよい。
【００２２】
上述の式における複素環に隣接して記載された基
【化４】
0005882313.tif 000005
【００２３】
は、上で定義した基Ａｒ1又はＡｒ2が、当該ヘテロ環上に縮合して、ヘテロ環と共有する縮合ヘテロアリール基を形成することを意味している。後段の章で述べる式（Ｉ）〜式（ＩＶ）の化合物の好ましい態様は、この原則を明らかにしている。
【００２４】
本発明によると、基Ａｒ1及びＡｒ2が、同一であるか又は異なって、６〜２０個の芳香環原子を有するアリール基（これは、１つ以上のラジカルＲ1により置換されていてもよい）、及び５〜２０個の芳香環原子を有するヘテロアリール基（これは、１つ以上のラジカルＲ1により置換されていてもよい）より選択されることが好ましい。基Ａｒ1及びＡｒ2は、特に好ましくは、出現する毎に、同一であるか又は異なり、６〜１４個の芳香環原子を有するアリール基（これは、１つ以上のラジカルＲ1により置換されていてもよい）、及び５〜１４個の芳香環原子を有するヘテロアリール基（これは、１つ以上のラジカルＲ1により置換されていてもよい）より選択される。
【００２５】
本発明の意味するところにおいて、縮合芳香族環又はヘテロ芳香族環は、互いに共通する少なくとも２つの隣接芳香環原子を有する環を意味すると一般に解釈される。脂肪族環に類似する対応の定義もさらに適用される。
【００２６】
更に、１つの環が他の環上に縮合しているという表現は、本発明の意味するところにおいては、縮合した環は、第１の環と共有する少なくとも２個の隣接環原子を有すると解釈される。
【００２７】
本発明の意味するところにおけるアリール基は６〜６０個のＣ原子を含み；本発明の意味するところにおけるヘテロアリール基は、１〜６０個のＣ原子と少なくとも１つのヘテロ原子とを含むが、但しＣ原子とヘテロ原子との合計が少なくとも５である。ヘテロ原子は好ましくはＮ、Ｐ、Ｏ及び／又はＳより選択される。アリール基又はヘテロアリール基は、ここでは、単純な芳香族環、即ちベンゼン若しくは単純なヘテロ芳香族環、例えばピリジン、ピリミジン、チオフェンなどか、又は縮合（融合）アリール若しくはヘテロアリール基、例えばナフタレン、アントラセン、フェナントレン、キノリン、イソキノリン、カルバゾールなどを意味すると解釈される。
【００２８】
アリール又はヘテロアリール基（これは、それぞれの場合において、上述のラジカルＲ1又はＲ2により置換されていてもよく、これは、任意の所望の位置を介して芳香族又はヘテロ芳香族環系に結合していてもよい）は、特に、ベンゼン、ナフタレン、アントラセン、フェナントレン、ピレン、ジヒドロピレン、クリセン、ペリレン、フルオランテン、ベンズアントラセン、ベンゾフェナントレン、テトラセン、ペンタセン、ベンゾピレン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ−５,６−キノリン、ベンゾ−６,７−キノリン、ベンゾ−７,８−キノリン、フェノチアジン、フェノキサジン、ピラゾール、インダゾール、イミダゾール、ベンゾイミダゾール、ナフチミダゾール、フェナントリミダゾール、ピリジミダゾール、ピラジニミダゾール、キノキサリニイミダゾール、オキサゾール、ベンゾオキサゾール、ナフトオキサゾール、アントロオキサゾール、フェナントロオキサゾール、イソオキサゾール、１,２−チアゾール、１,３−チアゾール、ベンゾチアゾール、ピリダジン、ベンゾピリダジン、ピリミジン、ベンゾピリミジン、キノキサリン、ピラジン、フェナジン、ナフチリジン、アザカルバゾール、ベンゾカルバゾール、フェナントロリン、１,２,３−トリアゾール、１,２,４−トリアゾール、ベンゾトリアゾール、１,２,３−オキサジアゾール、１,２,４−オキサジアゾール、１,２,５−オキサジアゾール、１,３,４−オキサジアゾール、１,２,３−チアジアゾール、１,２,４−チアジアゾール、１,２,５−チアジアゾール、１,３,４−チアジアゾール、１,３,５−トリアジン、１,２,４−トリアジン、１,２,３−トリアジン、テトラゾール、１,２,４,５−テトラジン、１,２,３,４−テトラジン、１,２,３,５-テトラジン、プリン、プテリジン、インドリジン及びベンゾチアジアゾールから誘導される基を意味すると解釈される。
【００２９】
本発明の意味するところにおけるアラルキル基は、アリール基により置換されているアルキル基であり、ここで、アリール基という用語は、上で定義した通りに理解されるべきであり、アルキル基は、１〜４０個の原子を有する非芳香族有機ラジカル（ここでさらに、個々のＨ原子またはＣＨ2基は、Ｒ及びＲ1の定義において上述した基により置換されていてもよい）と定義される。
【００３０】
本発明の意味するところにおけるヘテロアラルキル基は、ヘテロアリール基により置換されているアルキル基であり、ここで、ヘテロアリール基という用語は、上で定義した通りに理解すべきであり、アルキル基は、１〜４０個の原子を有する非芳香族有機ラジカル（ここでさらに、Ｈ原子またはＣＨ2基は、Ｒ及びＲ1の定義において上述した基により置換されていてもよい）と定義される。
【００３１】
本発明の意味するところにおける芳香族環系は、環系に６〜６０個のＣ原子を含む。本発明の意味するところにおけるヘテロ芳香族環系は、５〜６０個の芳香環原子を含み、それらのうちの少なくとも１個はヘテロ原子である。ヘテロ原子は、好ましくは、Ｎ、Ｏおよび／またはＳから選択される。本発明の意味するところにおける芳香族またはヘテロ芳香族環系は、必ずしもアリールまたはヘテロアリール基のみを含むのではなく、むしろ、ここでさらに、複数のアリールまたはヘテロアリール基が例えば、Ｃ、Ｓｉ、ＮもしくはＯ原子またはカルボニル基などの非芳香族単位（好ましくは１０％未満のＨ以外の原子）によって連結されていてもよい系を意味すると理解されるように意図されている。したがって、例えば、９，９’−スピロビフルオレン、９，９’−ジアリールフルオレン、トリアリールアミン、ジアリールエーテル、スチルベン等などの系も本発明の意味するところにおける芳香族環系であると理解されるように意図されており、２以上のアリール基が例えば線状もしくは環状のアルキル、アルケニルもしくはアルキニル基またはシリル基によって連結されている系も同様である。さらに、例えば、ビフェニル、テルフェニルまたはビピリジンなどの、２以上のアリールまたはヘテロアリール基が単結合により互いに連結されている系も、本発明の意味するところにおける芳香族またはヘテロ芳香族環系であると理解されるように意図されている。
【００３２】
５〜６０個の芳香環原子を有する芳香族またはヘテロ芳香族環系（この系はまた、各場合において、上で定義したラジカルにより置換されていてもよく、この系は、該芳香族またはヘテロ芳香族基上の任意の所望の位置を介して連結されていてもよい）は、特にベンゼン、ナフタレン、アントラセン、ベンゾアントラセン、フェナントレン、ベンゾフェナントレン、ピレン、クリセン、ペリレン、フルオランテン、ナフタセン、ペンタセン、ベンゾピレン、ビフェニル、ビフェニレン、テルフェニル、テルフェニレン、フルオレン、スピロビフルオレン、ジヒドロフェナントレン、ジヒドロピレン、テトラヒドロピレン、シスもしくはトランスインデノフルオレン、トルキセン、イソトルキセン、スピロトルキセン、スピロイソトルキセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、インドロカルバゾール、インデノカルバゾール、ピリジン、キノリン、イソキノリン、アクリジン、フェナントリジン、ベンゾ−５，６−キノリン、ベンゾ−６，７−キノリン、ベンゾ−７，８−キノリン、フェノチアジン、フェノオキサジン、ピラゾール、インダゾール、イミダゾール、ベンゾイミダゾール、ナフタイミダゾール、フェナントロイミダゾール、ピリドイミダゾール、ピラジンイミダゾール、キノオキサリンイミダゾール、オキサゾール、ベンゾオキサゾール、ナフトオキサゾール、アントラオキサゾール、フェナントロオキサゾール、イソオキサゾール、１，２−チアゾール、１，３−チアゾール、ベンゾチアゾール、ピリダジン、ベンゾピリダジン、ピリミジン、ベンゾピリミジン、キノキサリン、１，５−ジアザアントラセン、２，７−ジアザピレン、２，３−ジアザピレン、１，６−ジアザピレン、１，８−ジアザピレン、４，５−ジアザピレン、４，５，９，１０−テトラアザペリレン、ピラジン、フェナジン、フェノキサジン、フェノチアジン、フルオルビン、ナフチリジン、アザカルバゾール、ベンゾカルボリン、フェナントロリン、１，２，３−トリアゾール、１，２，４−トリアゾール、ベンゾトリアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾール、１，３，５−トリアジン、１，２，４−トリアジン、１，２，３−トリアジン、テトラゾール、１，２，４，５−テトラジン、１，２，３，４−テトラジン、１，２，３，５−テトラジン、プリン、プテリジン、インドリジンおよびベンゾチアジアゾールに由来する基またはこれらの基の組合せを意味すると理解される。
【００３３】
本発明の目的のために、１〜４０個のＣ原子を有する直鎖アルキル基または３〜４０個のＣ原子を有する分枝もしくは環状アルキル基または２〜４０個のＣ原子を有するアルケニルもしくはアルキニル基（ここで、さらに、上述の基における個々のＨ原子またはＣＨ2基は、ラジカルＲおよびＲ1の定義の場合において上述した基により置換されていてもよい）は、好ましくは、ラジカルメチル、エチル、ｎ−プロピル、ｉ−プロピル、ｎ−ブチル、ｉ−ブチル、ｓ−ブチル、ｔ−ブチル、２−メチルブチル、ｎ−ペンチル、ｓ−ペンチル、シクロペンチル、ネオペンチル、ｎ−ヘキシル、シクロヘキシル、ネオヘキシル、ｎ−ヘプチル、シクロヘプチル、ｎ−オクチル、シクロオクチル、２−エチルヘキシル、トリフルオロメチル、ペンタフルオロエチル、２，２，２−トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニルまたはオクチニルを意味すると理解される。１〜４０個のＣ原子を有するアルコキシまたはチオアルキル基は、好ましくは、メトキシ、トリフルオロメトキシ、エトキシ、ｎ−プロポキシ、ｉ−プロポキシ、ｎ−ブトキシ、ｉ−ブトキシ、ｓ−ブトキシ、ｔ−ブトキシ、ｎ−ペントキシ、ｓ−ペントキシ、２−メチルブトキシ、ｎ−ヘキソキシ、シクロヘキシルオキシ、ｎ−ヘプトキシ、シクロヘプチルオキシ、ｎ−オクチルオキシ、シクロオクチルオキシ、２−エチルヘキシルオキシ、ペンタフルオロエトキシ、２，２，２−トリフルオロエトキシ、メチルチオ、エチルチオ、ｎ−プロピルチオ、ｉ−プロピルチオ、ｎ−ブチルチオ、ｉ−ブチルチオ、ｓ−ブチルチオ、ｔ−ブチルチオ、ｎ−ペンチルチオ、ｓ−ペンチルチオ、ｎ−ヘキシルチオ、シクロヘキシルチオ、ｎ−ヘプチルチオ、シクロヘプチルチオ、ｎ−オクチルチオ、シクロオクチルチオ、２−エチルヘキシルチオ、トリフルオロメチルチオ、ペンタフルオロエチルチオ、２，２，２−トリフルオロエチルチオ、エテニルチオ、プロペニルチオ、ブテニルチオ、ペンテニルチオ、シクロペンテニルチオ、ヘキセニルチオ、シクロヘキセニルチオ、へプテニルチオ、シクロヘプテニルチオ、オクテニルチオ、シクロオクテニルチオ、エチニルチオ、プロピニルチオ、ブチニルチオ、ペンチニルチオ、ヘキシニルチオ、へプチニルチオまたはオクチニルチオを意味すると理解される。
【００３４】
式（Ｉｃ）〜（ＩＶｃ）の化合物の好ましい態様は、以下の式（Ｖ）〜（Ｘ）により示される。
【化５】
0005882313.tif 000006
【００３５】
ここで、さらに、
Ｘ1は、Ｃ＝Ｏ、Ｃ＝Ｓ、Ｃ＝ＮＲ1、Ｃ（Ｒ1）2、Ｃ（Ｒ1）2−Ｃ（Ｒ1）2、ＮＲ1、ＰＲ1、Ｐ（＝Ｏ）Ｒ1、Ｏ、Ｓ、ＳＯおよびＳＯ2から選択され、
Ｚは、出現する毎に、同一であるか又は異なり、ＣＲ1またはＮであり、ここで、２つ以下の隣接する基Ｚは同時にＮに等しくてもよく、
出現する他の記号は、上で定義した通りである。
【００３６】
本発明の好ましい態様において、式における３以下の基ＺはＮに等しく、残りの基ＺはＣＲ1に等しい。
【００３７】
特に好ましい態様において、式におけるすべての基ＺはＣＲ1に等しい。
【００３８】
本発明のさらに好ましい態様において、基Ｘは、単結合、Ｃ＝Ｏ、Ｃ＝ＮＲ1、Ｃ（Ｒ1）2、ＣＲ1＝ＣＲ1、ＮＲ1、ＯおよびＳから選択される。Ｘは、特に好ましくは単結合、Ｃ＝ＯおよびＣ（Ｒ1）2から選択される。
【００３９】
基Ｘが式Ｃ（Ｒ1）2の基を表す場合において、同じＣ原子に結合している２つのラジカルＲ1が互いに結合し、脂肪族または芳香族環を形成していることが好ましい態様である。
【００４０】
本発明のさらに好ましい態様において、基Ｘ1はＣ＝Ｏ、Ｃ＝ＮＲ1、Ｃ（Ｒ1）2、ＣＲ1＝ＣＲ1、ＮＲ1、ＯおよびＳから選択される。基Ｘ1は特に好ましくはＣ＝ＯおよびＣ（Ｒ1）2から選択される。
【００４１】
基Ｘ1が式Ｃ（Ｒ1）2の基を表す場合において、同じＣ原子に結合している２つのラジカルＲ1が互いに結合し、脂肪族または芳香族環を形成していることが好ましい態様である。
【００４２】
本発明のさらに好ましい態様において、Ｒ0は、出現する毎に同一であるか又は異なり、Ｈ、Ｄ、Ｆ、Ｃｌ、Ｂｒ、Ｉ、Ｎ（Ｒ1）2、Ｃ（＝Ｏ）Ｒ1、ＣＮ、Ｓｉ（Ｒ1）3、ＣＯＯＲ1、ＣＯＮ（Ｒ1）2、１〜１０個のＣ原子を有する直鎖アルキル、アルコキシ若しくはチオアルキル基又は３〜１０個のＣ原子を有する分枝若しくは環式の環状アルキル、アルコキシ若しくはチオアルキル基又は２〜１０個のＣ原子を有するアルケニル若しくはアルキニル基（ここで、上述の基は、それぞれ１つ以上のラジカルＲ1により置換されていてもよく、上述の基における１つ以上の隣接しないＣＨ2基は、Ｓｉ（Ｒ1）2、Ｃ＝Ｏ、Ｃ＝ＮＲ1、ＳＯ、ＳＯ2、ＮＲ1、−Ｏ−、−Ｓ−、−ＣＯＯ−又は−ＣＯＮＲ1−によって置きかえられていてもよく、上述の基における１個以上のＨ原子は、Ｄ、Ｆ、Ｃｌ、Ｂｒ、Ｉ又はＣＮによって置きかえられていてもよい）、又は５〜２０個の芳香環原子を有する芳香族若しくはヘテロ芳香族環系（この系は、各場合において、１つ以上のラジカルＲ1により置換されていてもよい）、又は５〜２０個の芳香環原子を有するアリールオキシ若しくはヘテロアリールオキシ基（この基は、１つ以上のラジカルＲ1により置換されていてもよい）、又はこれらの系の組合せであり、さらに、２つ以上の隣接するラジカルＲ0は、互いに結合し、脂肪族もしくは芳香族環を形成していてもよく、またはラジカルＲ0は隣接するラジカルＲに単結合若しくは２価の基Ｙを介して結合し、脂肪族若しくは芳香族環を形成していてもよい。
【００４３】
本発明のさらに好ましい態様において、ラジカルＲは、１〜１０個のＣ原子を有する直鎖アルキル基、又は３〜１０個のＣ原子を有する分枝若しくは環式のアルキル基、又は２〜１０個のＣ原子を有するアルケニル若しくはアルキニル基（ここで、上述の基は、それぞれ１つ以上のラジカルＲ1により置換されていてもよく、上述の基における１つ以上の隣接しないＣＨ2基は、Ｃ＝Ｏ、Ｃ＝ＮＲ1、Ｐ（＝Ｏ）（Ｒ1）、ＳＯ、ＳＯ2、ＮＲ1、−Ｏ−、−Ｓ−、−ＣＯＯ−又は−ＣＯＮＲ1−によって置きかえられていてもよく、上述の基における１個以上のＨ原子は、Ｄ、Ｆ、Ｃｌ、Ｂｒ、Ｉ又はＣＮによって置きかえられていてもよい）、又は５〜２０個の芳香環原子を有する芳香族若しくはヘテロ芳香族環系（この系は、各場合において、１つ以上のラジカルＲ1により置換されていてもよい）、又は５〜２０個の芳香環原子を有するアラルキル若しくはヘテロアラルキル基（これらは、１つ以上のラジカルＲ1により置換されていてもよい）、又はこれらの系の組合せであり、ここで、更にラジカルＲは、基Ａｒ1およびＡｒ2の一方に、単結合もしくは２価の基Ｙを介して結合していてもよい。
【００４４】
ラジカルＲは、特に好ましくは、５〜２０個の芳香環原子を有するアリール又はヘテロアリール基（この基は、各場合において、１つ以上のラジカルＲ1により置換されていてもよい）、又は５〜２０個の芳香環原子を有するアラルキル若しくはヘテロアラルキル基（この基は、１つ以上のラジカルＲ1により置換されていてもよい）であり、ここで、更にラジカルＲは、基Ａｒ1およびＡｒ2の一方に、単結合もしくは２価の基Ｙを介して結合していてもよい。
【００４５】
ラジカルＲは、更により好ましくは、ベンゼン、ピリジン、ピリミジン、ピリダジン、ピラジン及びトリアジンから選択され、ここで、前記基は、１つ以上のラジカルＲ1により置換されていてもよく、ラジカルＲは、基Ａｒ1及びＡｒ2の一方に単結合もしくは２価の基Ｙを介して結合していてもよい。
【００４６】
好ましい態様において、２価の基Ｙは、同一であるか又は異なり、Ｃ＝Ｏ、Ｃ＝ＮＲ1、Ｃ（Ｒ1）2、ＮＲ1、Ｏ、Ｓ及びＳＯ2から選択される。
【００４７】
更に好ましい態様において、Ｒ1は、出現する毎に、同一であるか又は異なり、Ｈ、Ｄ、Ｆ、Ｃｌ、Ｂｒ、Ｉ、Ｎ（Ｒ2）2、Ｃ（＝Ｏ）Ｒ2、ＣＮ、Ｓｉ（Ｒ2）3、ＣＯＯＲ2、ＣＯＮ（Ｒ2）2、１〜１０個のＣ原子を有する直鎖アルキル、アルコキシ若しくはチオアルキル基、又は３〜１０個のＣ原子を有する分枝もしくは環式のアルキル、アルコキシ若しくはチオアルキル基、又は２〜１０個のＣ原子を有するアルケニルもしくはアルキニル基（ここで、上述の基は、それぞれ１つ以上のラジカルＲ2により置換されていてもよく、上述の基における１つ以上の隣接しないＣＨ2基は、Ｓｉ（Ｒ2）2、Ｃ＝Ｏ、Ｃ＝ＮＲ2、ＳＯ、ＳＯ2、ＮＲ2、−Ｏ−、−Ｓ−、−ＣＯＯ−又は−ＣＯＮＲ2−によって置きかえられていてもよく、上述の基における１個以上のＨ原子は、Ｄ、Ｆ、Ｃｌ、Ｂｒ、Ｉ又はＣＮによって置きかえられていてもよい）、又は５〜２０個の芳香環原子を有する芳香族若しくはヘテロ芳香族環系（この系は、１つ以上のラジカルＲ2により置換されていてもよい）、又は５〜２０個の芳香環原子を有するアリールオキシ若しくはヘテロアリールオキシ基（この基は、１つ以上のラジカルＲ2により置換されていてもよい）、又はこれらの系の組合せであり、ここで、２以上のラジカルＲ1は、互いに結合し、脂肪族もしくは芳香族環を形成していてもよい。
【００４８】
Ｌは、好ましくは、２価であるか、又はｋ＝３、４、５若しくは６の場合において、３価、４価、５価若しくは６価であり、Ｃ＝Ｏ、ＮＲ1、Ｐ（＝Ｏ）（Ｒ1）、Ｏ、Ｓ、１〜１０個のＣ原子を有するアルキレン基、２〜１０個のＣ原子を有するアルケニレン基（ここで、述べた基において、１つ以上のＣＨ2基は、Ｃ＝Ｏ、ＮＲ1、Ｐ（＝Ｏ）（Ｒ1）、Ｏ又はＳによって置きかえられていてもよい）、５〜２０個の芳香環原子を有するアリール又はヘテロアリール基、及び式（Ｌ−１）又は（Ｌ−２）の芳香族又はヘテロ芳香族環系
【化６】
0005882313.tif 000007
【００４９】
（ここで、
Ａｒ3、Ａｒ4及びＡｒ5は、同一であるか又は異なり、５〜２０個の芳香環原子を有するアリール又はヘテロアリール基（この基は、各場合において、１つ以上のラジカルＲ1により置換されていてもよい）であり、
Ｅは、Ｃ＝Ｏ、Ｐ（＝Ｏ）（Ｒ1）、ＳＯ又はＳＯ2であり、
ｉは、出現する毎に同一であるか又は異なり、０又は１であり、
ｍ、ｎは、同一であるか又は異なり、１、２又は３、好ましくは１又は２であり、
ｏ、ｐは、同一であるか又は異なり、０、１、２又は３、好ましくは０、１又は２（ここで、両添字ｏ及びｐは、同時にゼロであり得ない）であり、
記号＊は、基Ｌから化合物の残基への結合を記すものである）から選択される。
【００５０】
本発明の好ましい態様において、ｋは２、３又は４に等しい。ｋは、極めて特に好ましくは２又は３に等しい。
【００５１】
式（Ｖ）〜（Ｘ）の化合物の特に好ましい態様は、以下の式（Ｖ−１）〜（Ｖ−６）、（ＶＩ−１）〜（ＶＩ−２）、（ＶＩＩ−１）〜（ＶＩＩ−６）、（ＶＩＩＩ−１）〜（ＶＩＩＩ−２）、（ＩＸ−１）〜（ＩＸ−３）および（Ｘ−１）により表される。
【化７】
0005882313.tif 000008
【化８】
0005882313.tif 000009
【化９】
0005882313.tif 000010
【化１０】
0005882313.tif 000011
【００５２】
（ここで、出現する記号は、上で定義した通りであり、さらに
Ｚは、出現する毎に同一であるか又は異なり、ＣＲ1又はＮであり、ここで、２つ以下の隣接する基Ｚは、同時にＮに等しくてもよい。）
基Ｚ、Ｙ、Ｌ、Ｒ1、Ｒ2及び添字ｋの上述の好ましい態様は、式（Ｖ−１）〜（Ｖ−６）、（ＶＩ−１）〜（ＶＩ−２）、（ＶＩＩ−１）〜（ＶＩＩ−６）、（ＶＩＩＩ−１）〜（ＶＩＩＩ−２）、（ＩＸ−１）〜（ＩＸ−３）および（Ｘ−１）の化合物にも適用される。
【００５３】
上述の式における芳香族またはヘテロ芳香族環における基Ｚ＝ＣＲ1の構成要素としての２つ以上のラジカルＲ1は、互いに結合し、芳香族またはヘテロ芳香族環上に縮合されている環を形成してもよい。
【００５４】
本発明によるエレクトロルミネッセンスデバイスにおける使用のための化合物が、電子欠乏ヘテロアリール基、芳香族又はヘテロ芳香族環系から、及びアリールアミン基から選択される少なくとも１つの基を置換基Ｒ、Ｒ1またはＲ2として有することが更に好ましく、ここで、上述の電子欠乏ヘテロアリール基は、好ましくは、ピリジン、ピリミジン、ピリダジン、ピラジン、トリアジンおよびベンゾイミダゾール（これらのそれぞれは、上で定義したラジカルの１つ以上により置換されていてもよい）から選択され、上述の芳香族またはヘテロ芳香族環系は、好ましくは、ナフチル、アントラセニル、フェナントレニル、ベンゾアントラセニル、ピレニル、ビフェニル、テルフェニル及びクアテルフェニル（これらのそれぞれは、上で定義したラジカルの１つ以上により置換されていてもよい）から選択され、上述のアリールアミン化合物は、好ましくは以下の式（Ａ）
【化１１】
0005882313.tif 000012
【００５５】
（ここで、記号＊は、化合物の残基への結合を記すものであり、更に
Ａｒ3、Ａｒ4、Ａｒ5は上で定義した通りであり、Ａｒ4およびＡｒ5は、単結合によりまたは２価の基により互いに連結されていてもよく、
ｑは、０、１、２、３、４または５であり得る。）の化合物である。
【００５６】
本発明による電子デバイスにおける使用のための化合物の例を以下の表に示す。
【化１２】
0005882313.tif 000013
【化１３】
0005882313.tif 000014
【化１４】
0005882313.tif 000015
【化１５】
0005882313.tif 000016
【化１６】
0005882313.tif 000017
【化１７】
0005882313.tif 000018
【化１８】
0005882313.tif 000019
【化１９】
0005882313.tif 000020
【化２０】
0005882313.tif 000021
【化２１】
0005882313.tif 000022
【化２２】
0005882313.tif 000023
【化２３】
0005882313.tif 000024
【化２４】
0005882313.tif 000025
【化２５】
0005882313.tif 000026
【化２６】
0005882313.tif 000027
【００５７】
本発明は、更に、式（Ｉｃ）、（ＩＩｃ）、（ＩＩＩｃ）または（ＩＶｃ）の化合物に関し、これらにおいて、Ｒは以下のように定義される：
Ｒは、５〜２０個の芳香環原子を有する芳香族若しくはヘテロ芳香族環系（この系は、各場合において、１つ以上のラジカルＲ1により置換されていてもよい）、又は５〜２０個の芳香環原子を有するアラルキル若しくはヘテロアラルキル基（この基は、１つ以上のラジカルＲ1により置換されていてもよい）であり、ここで、ラジカルＲはさらに、隣接する基Ａｒ1またはＡｒ2に単結合を介して又は２価の基Ｙを介して連結されていてもよい。
【００５８】
式（Ｉｃ）〜（ＩＶｃ）の化合物の上述の好ましい態様は、これに関連して同様に好ましい。
【００５９】
式（Ｖ）〜（Ｘ）および（Ｖ−１）〜（Ｖ−６）、（ＶＩ−１）〜（ＶＩ−２）、（ＶＩＩ−１）〜（ＶＩＩ−６）、（ＶＩＩＩ−１）〜（ＶＩＩＩ−２）、（ＩＸ−１）〜（ＩＸ−３）及び（Ｘ−１）の態様が特に好ましい。
【００６０】
本発明による化合物のさらにより好ましい態様において、Ｒは、５〜２０個の芳香環原子を有するアリール又はヘテロアリール基（この基は、各場合において、１つ以上のラジカルＲ1により置換されていてもよい）である。
【００６１】
本発明による化合物は、例えば、臭素化、鈴木カップリング、ハートウィッグ−ブッフバルトカップリング等などの当業者に公知の合成ステップにより製造することができる。
【００６２】
本発明による化合物をもたらす合成経路の例を以下に示す。
【００６３】
５または６置換ベンゾイミダゾ［２，１−ｂ］キナゾリン−１２（６Ｈ）−オンは、親構造ベンゾイミダゾ［２，１−ｂ］キナゾリン−１２（６Ｈ）−オン（ＣＡＳ［４１４９−００−２］、特許出願SU 1182043参照）から、非プロトン性またはプロトン性媒体中で塩基を用いた脱プロトン化、並びに対応するアニオンの生成及びこれの求電子剤（「Ｅ+」）との反応によって、得ることができる（スキーム１）。
【化２７】
0005882313.tif 000028
【００６４】
例えば、ＤＭＦ、ＮＭＦ、ＤＭＳＯおよびエーテルなどの非プロトン性溶媒中では、典型的に、６−異性体が位置選択的に得られるが、プロトン性溶媒中では５−異性体が得られる。用いることができる求電子剤は、例えば、ハロゲン化アルキル及びアラルキル、スルホネート及びスルフェート、カルボキシレート、カルボン酸無水物及びハロゲン化カルボニル、ケイ素−ハロゲン化合物、リン−ハロゲン化合物、並びにジアジン又はトリアジンなどのハロゲン化電子欠乏ヘテロ環などの広範囲の種類の化合物である（スキーム２）。
【化２８】
0005882313.tif 000029
【００６５】
パラジウム又は銅触媒Ｃ−Ｎカップリングの条件下で、ベンゾイミダゾ［２，１−ｂ］キナゾリン−１２（６Ｈ）−オンは、更に反応して５−アリール置換誘導体を生ずる（スキーム３）。これは、本発明によるこの種の化合物の製造のためのさらなる可能な合成経路を示す。
【化２９】
0005882313.tif 000030
【００６６】
ハロゲン化ベンゾイミダゾ［２，１−ｂ］キナゾリン−１２（６Ｈ）−オン（R. D. Carpenterら、J. Org. Chem. 2007年、72巻、1号、284頁参照）は、最初に上に示した方法によりＮ官能基化し、その後、Ｃ−ＣカップリングまたはＣ−Ｎカップリングの従来の方法によりさらに官能基化することができる（スキーム４）。この方法は、スキーム４に示すＣ−ＣカップリングまたはＣ−Ｎカップリングに限定されない。ベンゾイミダゾ［２，１−ｂ］キナゾリン−１２（６Ｈ）−オンの異性体モノ、ジまたはオリゴブロミドを用いることにより、異なる置換パターンを有するスキーム４に示す化合物の複数の誘導体の製造が可能になる。
【化３０】
0005882313.tif 000031
【００６７】
６，１２−ジヒドロベンゾイミダゾ［２，１−ｂ］キナゾリンの親構造へのカルボニル官能基の還元は、例えば、当業者に周知である条件下で水素化リチウムアルミニウムを用いて行わせることができる（W. H. W. Lunn、J. Org. Chem. 1972年、37巻、4号、607頁、スキーム５、第１行）。適切なグリニャール試薬との反応及びその後の酸触媒脱水環化がスピロＣ原子を有する本発明による化合物をもたらす（スキーム５、第２行）。
【化３１】
0005882313.tif 000032
【００６８】
上に示した例は、ベンゾイミダゾ［２，１−ｂ］キナゾリン−１２（６Ｈ）−オンの骨格に基づいている（スキーム１を参照のこと）。しかしながら、示した合成方法は、この骨格に限定されない。イミダゾ［１，２−ａ］ピリミジン−５（１Ｈ）−オン及びピリミド［１，２−ａ］ベンゾイミダゾール−４（１０Ｈ）−オン並びにこれらの誘導体も同様に反応させることができ、これらの骨格に基づく本発明による化合物の製造が可能となる。
【００６９】
したがって、本発明は、下に示す２つの工程ａ）及びｂ）のうちの少なくとも一方を行うことを特徴とする、本発明による式（Ｉｃ）〜（ＩＶｃ）の化合物の製造のための方法に更に関する：
ａ）ベンゾイミダゾキナゾリン骨格の５−又は６−Ｎ原子での脱プロトン化、及びそれに続く求電子化合物との反応、それにより５−又は６−Ｎ原子と前記求電子化合物との間に結合を形成する； 
ｂ）ハートウィッグ−ブッフバルト又はウルマン条件下での、ベンゾイミダゾキナゾリン骨格の５−又は６−Ｎ原子とアリール基Ａｒ（これは出発物質としてＡｒ−Ｈａｌが用いられる（ここで、Ｈａｌは、任意の所望の適切な脱離基、例えばハロゲン化物）が用いられる）との間の有機金属カップリング。
【００７０】
上述の式（Ｉｃ）〜（ＩＶｃ）の化合物、特に、臭素、ヨウ素、塩素、ボロン酸又はボロン酸エステルなどの反応性脱離基により置換されている化合物は、対応するオリゴマー、デンドリマー又はポリマーの調製のためのモノマーとして用いることができる。この場合のオリゴマー化または重合は、好ましくは、ハロゲン官能性又はボロン酸官能性を介して行われる。
【００７１】
それ故に、本発明は、式（Ｉｃ）〜（ＩＶｃ）の１以上の化合物を含むオリゴマー、ポリマーまたはデンドリマー（ここで、ポリマー、オリゴマー又はデンドリマーへの結合は、式（Ｉｃ）〜（ＩＶｃ）におけるＲまたはＲ1により置換されている任意の所望の位置に局在化していてもよい）に更に関する。式（Ｉｃ）〜（ＩＶｃ）の化合物の結合に応じて、化合物は、オリゴマー若しくはポリマーの側鎖の一部または主鎖の一部である。本発明の意味するところにおけるオリゴマーは、少なくとも３個のモノマー単位から形成されている化合物を意味すると理解される。本発明の意味するところにおけるポリマーは、少なくとも１０個のモノマー単位から形成されている化合物を意味すると理解される。本発明によるポリマー、オリゴマー又はデンドリマーは、共役型、部分共役型又は非共役型であり得る。本発明によるオリゴマー又はポリマーは、線状、分枝状又は樹枝状であり得る。線状に結合した構造において、式（Ｉｃ）〜（ＩＶｃ）の単位は互いに直接に結合していてもよいし、又はそれらは、２価の基を介して、例えば、置換若しくは無置換アルキレン基を介して、ヘテロ原子を介して又は２価の芳香族若しくはヘテロ芳香族基を介して互いに結合していてもよい。分枝状および樹枝状構造において、式（Ｉｃ）〜（ＩＶｃ）の３個以上の単位が、３価又は多価の基を介して、例えば、３価又は多価の芳香族又はヘテロ芳香族基を介して結合して、分枝状または樹枝状オリゴマー又はポリマーを生じ得る。
式（Ｉｃ）〜（ＩＶｃ）の化合物について上で述べたのと同じ選好が、オリゴマー、デンドリマー及びポリマーにおける式（Ｉｃ）〜（ＩＶｃ）の繰り返し単位に適用される。
【００７２】
オリゴマー又はポリマーの調製のために、本発明によるモノマーをホモ重合させる又は更なるモノマーと共重合させる。適切で、好ましいコモノマーは、フルオレン（例えば、EP 842208又はWO 2000/22026による）、スピロビフルオレン（例えば、EP 707020、EP 894107又はWO 2006/061181による）、パラフェニレン（例えば、WO 1992/18552による）、カルバゾール（例えば、WO 2004/070772又はWO 2004/113468による）、チオフェン（例えば、EP 1028136による）、ジヒドロフェナントレン（例えば、WO 2005/014689又はWO 2007/006383による）、シスおよびトランスインデノフルオレン（例えば、WO 2004/041901又はWO 2004/113412による）、ケトン（例えば、WO 2005/040302による）、フェナントレン（例えば、WO 2005/104264又はWO 2007/017066による）または同様に複数のこれらの単位から選択される。ポリマー、オリゴマー及びデンドリマーは、通常、さらなる単位、例えば発光（蛍光又は燐光）単位、例えばビニルトリアリールアミン（例えば、WO 2007/068325による）など、若しくは燐光金属錯体（例えば、WO 2006/003000による）、及び／又は電荷輸送単位、特にトリアリールアミンに基づくものを更に含有する。
【００７３】
本発明によるポリマー、オリゴマー及びデンドリマーは、有利な特性、特に長寿命、高効率および良好な色座標を有する。
【００７４】
本発明によるポリマー及びオリゴマーは、一般に、１種類以上のモノマー（それらの少なくとも１つは、ポリマーにおける式（Ｉｃ）〜（ＩＶｃ）の繰り返し単位をもたらす）の重合により調製される。適切な重合反応は、当業者に公知であり、文献に記載されている。Ｃ−Ｃ又はＣ−Ｎ結合をもたらす特に適切で、好ましい重合反応は、以下の通りである。
【００７５】
（Ａ）鈴木重合、
（Ｂ）山本重合、
（Ｃ）スチレ重合、および
（Ｄ）ハートウィッグ−ブッフバルト重合
これらの方法により重合が行われ得る手段及びポリマーが次に反応媒体から分離され、精製され得る手段は、当業者に公知であり、文献、例えば、WO 2003/048225、WO 2004/037887及びWO 2004/037887に詳細に記載されている。
【００７６】
したがって、本発明は、本発明によるポリマー、オリゴマー及びデンドリマーの調製の方法であって、これらが、鈴木重合、山本重合、スチレ重合又はハートウィッグ−ブッフバルト重合により調製されることを特徴とする方法に更に関する。本発明によるデンドリマーは、当業者に公知の方法により又はそれらと同様に調製することができる。適切な方法は、例えば、Frechet Jean M. J.、Hawker Craig J.、「Hyper-branched polyphenylene and hyperbranched polyesters: new soluble, three-dimensional, reactive polymers」、Reactive & Functional Polymers (1995年)、26巻(1〜3号)、127〜36頁; Janssen H. M.、Meijer E. W.、「The synthesis and characterization of dendritic molecules」、Materials Science and Technology (1999年)、20巻 (Synthesis of Polymers)、403〜458頁; Tomalia Donald A.、「Dendrimer molecules」、Scientific American (1995年)、272巻(5号)、62〜6頁; WO 2002/067343 A1及びWO 2005/026144 A1などの文献に記載されている。
【００７７】
本発明は、式（Ｉｃ）〜式（ＩＶｃ）の少なくとも１種の化合物又は式（Ｉｃ）〜（ＩＶｃ）の少なくとも１個の単位を含む少なくとも１つのポリマー、オリゴマー又はデンドリマーと、少なくとも１種の溶媒、好ましくは有機溶媒とを含む製剤に更に関する。
【００７８】
本発明による製剤は、例えば、以下の項目においてより詳細に説明する有機エレクトロルミネッセンスデバイスの製造に用いられる。
【００７９】
式（Ｉ）〜式（ＩＶ）の化合物は、電子デバイス、特に有機エレクトロルミネッセンスデバイス（ＯＬＥＤ）における使用に適している。置換によって、化合物は、有機エレクトロルミネッセンスデバイスの様々な機能及び様々な層に用いられる。更に、基ＸまたはＸ1の選択は化合物の場合に役割を果たす。
【００８０】
例えば、少なくともアリールアミノ基により置換されている本発明による化合物は、ホール輸送又はホール注入材料としての使用に特に適している。更に、ホール輸送又はホール注入材料としての好ましい使用のための化合物の場合において、ＸまたはＸ1が式Ｃ（Ｒ1）2又はＮＲ1の基を表すことが好ましい。
【００８１】
さらに、少なくとも１つの電子欠乏ヘテロアリール基により置換されている本発明による化合物は、燐光ドーパントのマトリックス材料としての使用に及び／又は電子輸送材料としての使用に特に適している。燐光ドーパントのマトリックス材料としての及び／又は電子輸送材料としての好ましい使用のための化合物の場合において、Ｘが単結合又は式Ｃ＝Ｏ、Ｃ＝Ｓ、Ｃ＝ＮＲ1、Ｏ、Ｓ、ＳＯ若しくはＳＯ2の基を表し、あるいはＸ1が式Ｃ＝Ｏ、Ｃ＝Ｓ、Ｃ＝ＮＲ1、Ｏ、Ｓ、ＳＯ若しくはＳＯ2の基を表すことが更に好ましい。
【００８２】
更に、１つ以上の芳香族またはヘテロ芳香族環系により置換されている本発明による化合物は、蛍光ドーパントとしての使用に特に適している。
【００８３】
それ故に、本発明は、電子デバイスにおける式（Ｉ）〜（ＩＶ）の化合物の使用に更に関する。ここで電子デバイスは、好ましくは、有機集積回路（Ｏ−ＩＣ）、有機電界効果トランジスタ（Ｏ−ＦＥＴ）、有機薄膜トランジスタ（Ｏ−ＴＦＴ）、有機発光トランジスタ（Ｏ−ＬＥＴ）、有機太陽電池（Ｏ−ＳＣ）、有機光学検知器、有機感光体、有機電場消光デバイス（Ｏ−ＦＱＤ）、発光電気化学電池（ＬＥＣ）、有機レーザーダイオード（Ｏ−レーザー）及び特に好ましくは有機エレクトロルミネッセンスデバイス（ＯＬＥＤ）からなる群から選択される。
【００８４】
本発明は、既に上述したように、有機層が式（Ｉ）〜（ＩＶ）の化合物を含むことを特徴とする、アノード、カソード及び少なくとも１つの有機層を含む有機エレクトロルミネッセンスデバイスに関する。
【００８５】
有機エレクトロルミネッセンスデバイスは、少なくとも１つのエレクトロルミネッセンス層を含む。エレクトロルミネッセンス層は、式（Ｉ）〜（ＩＶ）の化合物を含み得るが、式（Ｉ）〜（ＩＶ）の化合物は、デバイスの他の層、例えば、ホール又は電子輸送層にも更にまたはそこにもっぱら存在し得る。
【００８６】
本発明による有機エレクトロルミネッセンスデバイスに任意に存在し得るこれらの他の層は、例えば、各場合において、１つ以上のホール注入層、ホール輸送層、ホール障壁層、電子輸送層、電子注入層、電子障壁層、励起子障壁層、中間層、電荷発生層（IDMC 2003、Taiwan; Session 21 OLED (5)、T. Matsumto、T. Nakada、J. Endo、K. Mori、N. Kawamura、A. Yokoi、J. Kido、Multiphoton Organic EL Device Having Charge Generation Layer）及び／又は有機若しくは無機ｐ／ｎ接合から選択される。しかしながら、これらの層のそれぞれが必ずしも存在しなければならないことはなく、層の選択は、使用される化合物に、そして特にエレクトロルミネッセンスデバイスが蛍光性であるか、またはリン光性であるかにも常に依存することを指摘すべきである。
【００８７】
有機エレクトロルミネッセンスデバイスは、複数の発光層を更に含み得る。これらの発光層は、この場合において、特に好ましくは、３８０ｎｍと７５０ｎｍとの間にある全体で複数の発光極大を有し、結果的に全体として白色発光をもたらす、すなわち、蛍光を発する又は燐光を発することができ、青色及び黄色、橙色又は赤色の光を発する様々な発光化合物が発光層において使用される。３つの発光層を有するシステムであって、これらの層の少なくとも１つが、式（Ｉ）〜式（ＩＶ）の少なくとも１種の化合物を含み、３つの層が、青色、緑色及び橙色又は赤色の発光を示すシステムが特に好ましい（基本構造については、例えば、WO 05/011013号を参照）。或いは及び／又は更に、式（Ｉ）〜（ＩＶ）の化合物はホール輸送層又は他の層にも存在し得る。広帯域発光帯を有し、そのおかげで白色発光を示すエミッタは、白色発光に同様に適している。
【００８８】
本発明によれば、式（Ｉ）〜式（ＩＶ）の化合物が１種以上の燐光ドーパントを含む電子デバイスに用いられることが好ましい。この場合において、化合物は、様々な層、好ましくはホール輸送層、ホール注入層または発光層において用いることができる。  
しかしながら、式（Ｉ）〜式（ＩＶ）の化合物は、本発明によれば、１種以上の蛍光ドーパントを含む電子デバイスにおいても用いることができる。
【００８９】
適切な燐光ドーパント（＝三重項エミッタ）は、特に、適切な励起により、好ましくは可視領域における光を放射し、２０より大きい、好ましくは３８より大きく、８４より小さい、特に好ましくは５６より大きく、８０より小さい原子番号を有する少なくとも１個の原子をさらに含む化合物である。用いられる燐光エミッタは、好ましくは、銅、モリブデン、タングステン、レニウム、ルテニウム、オスミウム、ロジウム、イリジウム、パラジウム、白金、銀、金またはユウロピウムを含む化合物、特にイリジウム、白金または銅を含む化合物である。
【００９０】
本発明の目的のために、全ての発光イリジウム、白金または銅錯体が、燐光化合物とみなされる。
【００９１】
上述のエミッタの例は、出願WO 2000/70655、WO 2001/41512、WO 2002/02714、WO 2002/15645、EP 1191613、EP 1191612、EP 1191614、WO 2005/033244、WO 2005/019373及びUS 2005/0258742により明らかにされている。一般的に、燐光ＯＬＥＤ用に従来技術によって用いられ、有機エレクトロルミネッセンスデバイスの分野の当業者に公知である全ての燐光錯体が適切である。当業者は、更なる燐光錯体を、進歩性なしに、本発明による式（Ｉ）〜式（ＩＶ）の化合物と組み合わせて有機エレクトロルミネッセンスデバイスに用いることもできる。
【００９２】
適切な燐光エミッタ化合物の例は、以下の表によって更に明らかにされる。
【化３２】
0005882313.tif 000033
【化３３】
0005882313.tif 000034
【化３４】
0005882313.tif 000035
【化３５】
0005882313.tif 000036
【化３６】
0005882313.tif 000037
【化３７】
0005882313.tif 000038
【化３８】
0005882313.tif 000039
【化３９】
0005882313.tif 000040
【化４０】
0005882313.tif 000041
【００９３】
本発明の好ましい態様において、式（Ｉ）〜式（ＩＶ）の化合物を１種以上のドーパント、特に燐光ドーパントと組み合わせてマトリックス材料として用いる。
【００９４】
ドーパントは、マトリックス材料及びドーパントを含む系において混合物中のその割合が小さい方の成分を意味すると理解される。それに対応して、マトリックス材料は、マトリックス材料およびドーパントを含む系において混合物中のその割合が大きい方の成分を意味すると理解される。
【００９５】
発光層におけるマトリックス材料の割合は、この場合、蛍光発光層については５０．０〜９９．９容積％、好ましくは８０．０〜９９．５容積％、特に好ましくは９２．０〜９９．５容積％であり、燐光発光層については８５．０〜９７．０容積％である。それに対応して、ドーパントの割合は、蛍光発光層については０．１〜５０．０容積％、好ましくは０．５〜２０．０容積％、特に好ましくは０．５〜８．０容積％であり、燐光発光層については３．０〜１５．０容積％である。
【００９６】
有機エレクトロルミネッセンスデバイスの発光層は、複数種のマトリックス材料（混合マトリックスシステム）及び／又は複数種のドーパントを含むシステムも含み得る。この場合においても、ドーパントは、一般的にシステムにおける割合が小さい方の材料であり、マトリックス材料は、システムにおける割合が大きい方の材料である。しかしながら、個別の場合において、システムにおける個別のマトリックス材料の割合が個別のドーパントの割合より小さいことがあり得る。
【００９７】
本発明の好ましい態様において、式（Ｉ）〜式（ＩＶ）の化合物が混合マトリックスシステムの成分として用いられる。混合マトリックスシステムは、好ましくは２又は３種のマトリックス材料、特に好ましくは２種のマトリックス材料を含む。好ましくは、この場合の２種の材料のうちの一方は、ホール輸送特性を有する材料であり、他の材料は、電子輸送特性を有する材料である。２種のマトリックス材料は、この場合、１：５０〜１：１、好ましくは１：２０〜１：１、特に好ましくは１：１０〜１：１、極めて特に好ましくは１：４〜１：１の比率で存在し得る。混合マトリックスシステムは、１種以上のドーパントを含み得る。ドーパント化合物又は複数のドーパント化合物（全体として）は、本発明によれば、全体としての混合物中で０．１〜５０．０容積％の割合、好ましくは全体としての混合物中で０．５〜２０．０容積％の割合を有する。それに対応して、マトリックス成分（全体として）は、全体としての混合物中で５０．０〜９９．９容積％の割合、好ましくは全体としての混合物中で８０．０〜９９．５容積％の割合を有する。
【００９８】
混合マトリックスシステムは、好ましくは燐光有機エレクトロルミネッセンスデバイスにおいて用いられる。
【００９９】
混合マトリックスシステムのマトリックス成分として本発明による化合物と組み合わせて用いることができる、特に適切なマトリックス材料は、例えば、WO 2004/013080、WO 2004/093207、WO 2006/005627もしくはWO 2010/006680による芳香族ケトン、芳香族ホスフィンオキシド又は芳香族スルホキシド若しくはスルホン、トリアリールアミン、カルバゾール誘導体、例えばＣＢＰ（Ｎ，Ｎ−ビスカルバゾリルビフェニル）、若しくはWO 2005/039246、US 2005/0069729、JP 2004/288381、EP 1205527若しくはWO 2008/086851に開示されているカルバゾール誘導体、例えばWO 2007/063754若しくはWO 2008/056746によるインドロカルバゾール誘導体、例えば、EP 1617710、EP 1617711、EP 1731584、JP 2005/347160によるアザカルバゾール誘導体、例えばWO 2007/137725による双極性マトリックス材料、例えば、WO 2005/111172によるシラン、例えばWO 2006/117052によるアザボロール若しくはボロン酸エステル、例えば、WO 2010/015306、WO 2007/063754若しくはWO 2008/056746によるトリアジン誘導体、EP 652273号もしくはWO 2009/062578による亜鉛錯体、例えばWO 2010/054729によるジアザシロール若しくはテトラアザシロール誘導体、例えば、WO 2010/054730によるジアザホスホール誘導体、又は例えば、WO 2010/136109号によるインデノカルバゾール誘導体である。
【０１００】
本発明による化合物を含む混合マトリックスシステムに用いる好ましい燐光ドーパントは、上記表に示した燐光ドーパントである。
【０１０１】
本発明のさらなる好ましい態様において、式（Ｉ）〜式（ＩＶ）の化合物をホール輸送材料として用いる。化合物は、ひいては好ましくはホール輸送層および／または正孔注入層に用いる。本発明の意味におけるホール注入層は、アノードに直接的に隣接している層である。本発明の意味するところにおけるホール輸送層は、ホール注入層と発光層との間に位置する層である。ホール輸送層は、発光層に直接的に隣接していてもよい。
【０１０２】
式（Ｉ）〜式（ＩＶ）の化合物をホール輸送材料又はホール注入材料として用いる場合、それらに電子受容体化合物、例えば、Ｆ4−ＴＣＮＱまたはEP 1476881もしくはEP 1596445に記載されている化合物をドープすることが好ましいことがあり得る。本発明の更に好ましい態様において、式（Ｉ）〜式（ＩＶ）の化合物をUS 2007/0092755に記載されているヘキサアザトリフェニレン誘導体と組み合わせてホール輸送材料として用いる。ヘキサアザトリフェニレン誘導体は、この場合に特に好ましくはそれ自体の層に用いる。
【０１０３】
式（Ｉ）〜式（ＩＶ）の化合物をホール輸送層におけるホール輸送材料として用いる場合、化合物は、ホール輸送層において純粋な材料として、すなわち、１００％の割合で用いることができ、又はそれは、ホール輸送層において１種以上の他の化合物と組み合わせて用いられ得る。
【０１０４】
本発明の更なる態様において、式（Ｉ）〜式（ＩＶ）の化合物をエレクトロルミネッセンス層における蛍光ドーパントとして用いる。この場合において、化合物を好ましくは緑色または青色エミッタとして用いる。
【０１０５】
蛍光ドーパントとしての式（Ｉ）〜式（ＩＶ）の化合物と組み合わせて用いる好ましいマトリックス材料は、以下の項の１つで述べる。
【０１０６】
本発明による電子デバイスにおける各機能のために好ましくは用いられる材料を下で述べる。
【０１０７】
好ましい蛍光エミッタ材料は、モノスチリルアミン、ジスチリルアミン、トリスチリルアミン、テトラスチリルアミン、スチリルホスフィン、スチリルエーテル及びアリールアミンのクラスから選択される。モノスチリルアミンは、１つの置換又は無置換スチリル基及び少なくとも１種の好ましくは芳香族アミンを含む化合物を意味すると理解される。ジスチリルアミンは、２つの置換または無置換スチリル基及び少なくとも１種の好ましくは芳香族アミンを含む化合物を意味すると理解される。トリスチリルアミンは、３つの置換または無置換スチリル基及び少なくとも１種の好ましくは芳香族アミンを含む化合物を意味すると理解される。テトラスチリルアミンは、４つの置換または無置換スチリル基及び少なくとも１種の好ましくは芳香族アミンを含む化合物を意味すると理解される。スチリル基は、特に好ましくはスチルベンであり、これはまた、さらに置換されていてもよい。対応するスチリルホスフィン及びスチリルエーテルは、アミンと同様に定義される。本発明の意味におけるアリールアミン又は芳香族アミンは、窒素に直接結合した３つの置換若しくは無置換芳香族又はヘテロ芳香族環系を含む化合物を意味すると理解される。これらの芳香族又はヘテロ芳香族環系の少なくとも１つは、特に好ましくは少なくとも１４個の芳香環原子を有する好ましくは縮合環系である。その好ましい例は、芳香族アントラセンアミン、芳香族アントラセンジアミン、芳香族ピレンアミン、芳香族ピレンジアミン、芳香族クリセンアミン又は芳香族クリセンジアミンである。芳香族アントラセンアミンは、１つのジアリールアミノ基がアントラセン基の好ましくは９位に直接結合している化合物を意味すると理解される。芳香族アントラセンジアミンは、２つのジアリールアミノ基がアントラセン基の好ましくは９，１０位に直接結合している化合物を意味すると理解される。芳香族ピレンアミン、ピレンジアミン、クリセンアミンおよびクリセンジアミンは、それらと同様に定義され、ここで、ジアリールアミノ基は、好ましくはピレンの１位又は１，６位に結合している。更に好ましいエミッタ材料は、例えば、WO 2006/122630によるインデノフルオレンアミン又はインデノフルオレンジアミン、例えば、WO 2008/006449によるベンゾインデノフルオレンアミン又はベンゾインデノフルオレンジアミン、および例えば、WO 2007/140847によるジベンゾインデノフルオレンアミン又はジベンゾインデノフルオレンジアミンから選択される。スチリルアミンのクラスのエミッタ材料の例は、置換若しくは無置換トリスチルベンアミン又はWO 2006/000388、WO 2006/058737、WO 2006/000389、WO 2007/065549及びWO 2007/115610に記載されているエミッタ材料である。WO 2010/012328に開示されている縮合炭化水素が更に好ましい。
【０１０８】
更に、式（Ｉ）〜式（ＩＶ）の化合物を好ましくは蛍光エミッタ材料として用いる。
【０１０９】
適切なエミッタ材料は、更に、以下の表に示す構造並びにJP 2006/001973、WO 2004/047499、WO 2006/098080、WO 2007/065678、US 2005/0260442及びWO 2004/092111に開示されているこれらの構造の誘導体である。
【化４１】
0005882313.tif 000042
【化４２】
0005882313.tif 000043
【化４３】
0005882313.tif 000044
【化４４】
0005882313.tif 000045
【０１１０】
好ましくは蛍光ドーパント用の適切なマトリックス材料は、様々なクラスの物質由来の材料である。好ましいマトリックス材料は、オリゴアリーレンのクラス（例えば、EP 676461による２，２’，７，７’−テトラフェニルスピロビフルオレン又はジナフチルアントラセン）、特に、縮合芳香族基を含むオリゴアリーレン、オリゴアリーレンビニレン（例えば、EP 676461によるＤＰＶＢｉ又はスピロＤＰＶＢｉ）、多脚型金属錯体（例えば、WO 2004/081017による）、ホール伝導性化合物（例えば、WO 2004/058911による）、電子伝導性化合物、特に、ケトン、ホスフィンオキシド、スルホキシド等（例えば、WO 2005/084081及びWO 2005/084082による）、アトロプ異性体（例えば、WO 2006/048268による）、ボロン酸誘導体（例えば、WO 2006/117052による）又はベンゾアントラセン（例えば、WO 2008/145239による）から選択される。適切なマトリックス材料はさらに好ましくは本発明による化合物である。本発明による化合物以外に、特に好ましいマトリックス材料は、ナフタレン、アントラセン、ベンゾアントラセン及び／又はピレン又はこれらの化合物のアトロプ異性体を含むオリゴアリーレン、オリゴアリーレンビニレン、ケトン、ホスフィンオキシド並びにスルホキシドのクラスから選択される。非常に特別に好ましいマトリックス材料は、本発明による化合物以外では、アントラセン、ベンゾアントラセン、ベンゾフェナントレン及び／又はピレン又はこれらの化合物のアトロプ異性体を含むオリゴアリーレンのクラスから選択される。本発明の意味するところにおけるオリゴアリーレンは、少なくとも３つのアリールまたはアリーレン基が互いに結合している化合物を意味すると理解するものとする。
【０１１１】
好ましくは蛍光ドーパント用の適切なマトリックス材料は、例えば、以下の表に示す材料並びにWO 2004/018587、WO 2008/006449、US 5935721、US 2005/0181232、JP 2000/273056、EP 681019、US 2004/0247937及びUS 2005/0211958に開示されているようなこれらの材料の誘導体である。
【化４５】
0005882313.tif 000046
【化４６】
0005882313.tif 000047
【化４７】
0005882313.tif 000048
【０１１２】
式（Ｉ）〜（ＩＶ）の化合物は別として、本発明による有機エレクトロルミネッセンスデバイスのホール注入若しくはホール輸送層に又は電子輸送層に用いることができるような適切な電荷輸送材料は、例えば、Y. Shirotaら、Chem. Rev.、2007年、107巻(4号)、953〜1010頁に開示されている化合物又は従来技術によるこれらの層に用いられる他の材料である。
【０１１３】
有機エレクトロルミネッセンスデバイスのカソードは、好ましくは低い仕事関数を有する金属、例えば、アルカリ土類金属、アルカリ金属、主族金属若しくはランタノイド（例えば、Ｃａ、Ｂａ、Ｍｇ、Ａｌ、Ｉｎ、Ｍｇ、Ｙｂ、Ｓｍ等）などの様々な金属を含む金属合金又は多層構造を含む。また適切なものは、アルカリ金属又はアルカリ土類金属及び銀を含む合金、例えば、マグネシウム及び銀を含む合金である。多層構造の場合、例えば、Ａｇ又はＡｌなどの比較的に高い仕事関数を有するさらなる金属も前記の金属に加えて用いることができ、この場合、例えば、Ｃａ／Ａｇ、Ｂａ／Ａｇ又はＭｇ／Ａｇなどの金属の組合せが一般的に用いられる。金属カソードと有機半導体との間に高い誘電率を有する材料の薄い中間層を導入することも好ましいことがあり得る。この目的のために適切なものは、例えば、アルカリ金属フッ化物又はアルカリ土類金属フッ化物であるが、対応する酸化物または炭酸塩（例えば、ＬｉＦ、Ｌｉ2Ｏ、ＢａＦ2、ＭｇＯ、ＮａＦ、ＣｓＦ、ＣｓＣＯ3等）もそうである。さらに、この目的のためにリチウムキノリネートを用いることができる。この層の層厚は好ましくは０．５〜５ｎｍである。
【０１１４】
アノードは好ましくは高い仕事関数を有する材料を含む。アノードは、好ましくは真空に対して４．５ｅＶを超える仕事関数を有する。この目的のために適切なものは、一方で、例えば、Ａｇ、Ｐｔ又はＡｕなどの高い酸化還元電位を有する金属である。他方で、金属／金属酸化物電極（例えば、Ａｌ／Ｎｉ／ＮｉＯx、Ａｌ／ＰｔＯx）も好ましいことがあり得る。いくつかの応用分野について、有機材料の照射（有機太陽電池）または光のカップリングアウト（ＯＬＥＤ、Ｏ−レーザー）を促進するために、電極の少なくとも１つは透明又は部分的に透明でなければならない。この場合の好ましいアノード材料は、伝導性混合金属酸化物である。インジウムスズ酸化物（ＩＴＯ）又はインジウム亜鉛酸化物（ＩＺＯ）が特に好ましい。伝導性のドープされた有機材料、特に伝導性のドープされたポリマーが更に好ましい。
【０１１５】
デバイスは、（応用分野に応じて）適切に構造化され、接点が設けられ、最後にシールされる。その理由は、本発明によるデバイスの寿命は、水及び／又は空気の存在下で短くなるからである。
【０１１６】
好ましい態様において、本発明による有機エレクトロルミネッセンスデバイスは、１つ以上の層が昇華法により施されることを特徴とし、この場合に材料が真空昇華装置中で１０-5ｍｂａｒ未満、好ましくは１０-6ｍｂａｒ未満の初期圧力で蒸着により付着する。しかし、この場合に初期圧力が例えば１０-7ｍｂａｒ未満とより低くすることも可能である。
【０１１７】
１つ以上の層がＯＶＰＤ（有機気相成長）法又はキャリアガス昇華法（この場合、材料を１０-5ｍｂａｒから１ｂａｒの圧力で付着させる）により適用されることを特徴とする有機エレクトロルミネッセンスデバイスが同様に好ましい。この方法の特殊な例は、ＯＶＪＰ（有機気相ジェットプリンティング）法であり、この場合、材料がノズルを通って直接適用され、それにより構造化される（例えば、M. S. Arnoldら、Appl. Phys. Lett.、2008年、92巻、053301頁）。
【０１１８】
１つ以上の層が、例えば、スピンコーティングなどにより、又は例えば、スクリーン印刷、フレキソ印刷、ノズル印刷もしくはオフセット印刷、更に特に好ましくはＬＩＴＩ（光誘起熱画像化、熱転写印刷）若しくはインクジェット印刷などの所望の印刷法により、溶液から形成されることを特徴とする有機エレクトロルミネッセンスデバイスが更に好ましい。式（Ｉ）〜式（ＩＶ）の可溶性化合物がこの目的のために必要である。高い溶解度は、化合物の適切な置換により達成することができる。
【０１１９】
本発明による有機エレクトロルミネッセンスデバイスの製造のために、溶液から１つ以上の層を、昇華法により１つ以上の層を付着させることがさらに好ましい。
【０１２０】
式（Ｉ）〜式（ＩＶ）の１種以上の化合物を含む有機エレクトロルミネッセンスデバイスは、本発明により、ディスプレーにおいて、照明応用分野における光源として、医療及び／又は美容適用分野（例えば、光線療法における）における光源として用いることができる。
【０１２１】
有機エレクトロルミネッセンスデバイスにおける式（Ｉ）〜式（ＩＶ）の化合物の使用により、以下に示す利点の１つ以上を達成することができる。
【０１２２】
−燐光エミッタ用のマトリックス材料としての式（Ｉ）〜式（ＩＶ）の化合物の使用により、デバイスの高い出力効率および低い動作電圧を達成することができる。
【０１２３】
−好ましくはホール輸送層におけるホール輸送材料としての式（Ｉ）〜式（ＩＶ）の化合物の使用により、デバイスの高い出力効率および低い動作電圧を達成することができる。
【０１２４】
−式（Ｉ）〜式（ＩＶ）の化合物を用いて、長寿命を有するデバイスを製造することができる。
【０１２５】
式（Ｉ）〜式（ＩＶ）の化合物の使用は、ホール輸送材料及び燐光エミッタ用のマトリックス材料などの機能に限定されない。例えば、電子輸送材料及び／又は混合マトリックスシステムにおけるマトリックス材料としての使用がさらに可能である。
【０１２６】
本発明を以下の実施例によりさらに詳細に説明するが、それによって、明示的に開示する実施例に本発明が限定されることを意味するものではない。
【０１２７】
使用例
Ａ）合成例
以下の合成は、特に示さない限り、保護ガス雰囲気下乾燥溶媒中で行う。溶媒及び試薬は、ALDRICHまたはABCRから購入することができる。ベンゾイミダゾ［２，１−ｂ］キナゾリン−１２（６Ｈ）−オン［４１４９−００−２］は、SU 1182043に従って調製し、６，１２−ジヒドロベンゾイミダゾ［２，１−ｂ］キナゾリン［３２６７５−３４−６］は、W. H. W. Lummら、J. Org. Chem.、1972年、37巻、4号、607頁に従って調製し、５Ｈ−ベンゾイミダゾ［１，２−ａ］ベンゾイミダゾール［２８８９０−９９−５］は、A. Reddouaneら、Bull, Soc. Chim. Belges、96巻、10号、787頁、1987年に従って調製した。
【０１２８】
例１：マトリックスＭ１
【化４８】
0005882313.tif 000049
【０１２９】
２３．５ｇ（１００ｍｍｏｌ）のベンゾイミダゾ［２，１−ｂ］キナゾリン−１２（６Ｈ）−オン、３４．０ｇ（１１０ｍｍｏｌ）の１−ブロモ−３，５−ジフェニルベンゼン［１０３０６８−２０−８］、２０．７ｇ（１５０ｍｍｏｌ）の炭酸カリウム、３．８ｇ（２０ｍｍｏｌ）のヨウ化銅、２００ｇのガラスビーズ（直径３ｍｍ）及び３００ｍｌのＮＭＰの混合物を激しく撹拌しながら２００℃で２０時間加熱する。冷却後、２００ｍｌの水及び２００ｍｌのエタノールの混合物を加え、混合物をさらに３０分間撹拌し、ガラスビーズを分離するために懸濁液をスロット付きフリットを通してろ過し、次いで、固体を吸引によりろ別し、毎回１００ｍｌのエタノールで３回洗浄し、真空中で乾燥する。固体を、酸化アルミニウム床（酸化アルミニウム、塩基性、活性グレード１）を通してのｏ−キシレンによる連続熱抽出にかけ、その後、ＮＭＰから５回、ｏ−ジクロロベンゼンから３回再結晶し、次いで、真空中の分別昇華（圧力約１０-5ｍｂａｒ、温度約３２０℃）にかける。収量：２１．３ｇ（４６ｍｍｏｌ）、４６％；純度：ＨＰＬＣにより９９．９％
以下の化合物が同様に調製される。
【化４９】
0005882313.tif 000050
【化５０】
0005882313.tif 000051
【化５１】
0005882313.tif 000052
【０１３０】
例９：マトリックスＭ９
【化５２】
0005882313.tif 000053
【０１３１】
３００ｍｌのＤＭＦ中２３．５ｇ（１００ｍｍｏｌ）のベンゾイミダゾ［２，１−ｂ］キナゾリン−１２（６Ｈ）−オン、２．６ｇ（１１０ｍｍｏｌ）の水素化ナトリウム及び２９．４ｇ（１１０ｍｍｏｌ）の１−クロロ−３，５−ジフェニルトリアジン［３８４２−５５−５］の懸濁液を１２０℃で１６時間撹拌する。冷却後、１００ｍｌのエタノールを滴下し、次いで１００ｍｌの水を加え、固体を吸引によりろ別し、毎回１００ｍｌのエタノール／水（１：１、ｖｖ）の混合物で３回、毎回１００ｍｌのエタノールで３回洗浄し、次いで、真空中で乾燥する。ＮＭＰからの固体の３回の再結晶の後、生成物をｏ−ジクロロベンゼンからさらに数回再結晶し、次いで、真空中の分別昇華（圧力約１０-5ｍｂａｒ、温度約３４０℃）にかける。収量：３０．２ｇ（６７ｍｍｏｌ）、６７％；純度：ＨＰＬＣにより９９．９％
以下の化合物が同様に調製される。
【化５３】
0005882313.tif 000054
【０１３２】
例１２：ホール伝導体ＨＴＭ１２
【化５４】
0005882313.tif 000055
【０１３３】
７．６ｇ（２００ｍｍｏｌ）の水素化リチウムアルミニウムを、１０００ｍｌのジエチレングリコールジメチルエーテル中４６．４ｇ（１００ｍｍｏｌ）の６−［１，１；３’，１”］−テルフェニル−５’−イル−６，１２−ジヒドロベンゾイミダゾ［２，１−ｂ］キナゾリン（例１）の０℃に冷却した激しく撹拌した懸濁液に少しずつ加える。反応混合物を４時間にわたって室温まで徐々に加温し、次いで、更に１２時間撹拌する。７．６ｍｌの水と５０ｍｌのジエチレングリコールジメチルエーテルとの混合物、７．６ｍｌのＮａＯＨ溶液（１０重量％）および次に２３．０ｍｌの水を反応混合物に激しく撹拌しながら滴下する。塩を吸引によりろ別し、１００ｍｌのジエチレングリコールジメチルエーテルですすぎ、真空中で除去する。ＮＭＰからの５回の固体の再結晶の後、生成物を真空中の分別昇華（圧力約１０-5ｍｂａｒ、温度約３２０℃）にかける。収量：１７．５ｇ（３９ｍｍｏｌ）、３９％；純度：ＨＰＬＣにより９９．９％
以下の化合物が同様に製造される。
【化５５】
0005882313.tif 000056
【０１３４】
例１５：ホール伝導体ＨＴＭ１５
【化５６】
0005882313.tif 000057
【０１３５】
２０．７ｇ（１００ｍｍｏｌ）の５Ｈ−ベンゾイミダゾ［１，２−ａ］ベンゾイミダゾール、３４．０ｇ（１１０ｍｍｏｌ）の１−ブロモ−３，５−ジフェニルベンゼン［１０３０６８−２０−８］、２０．７ｇ（１５０ｍｍｏｌ）の炭酸カリウム、３．８ｇ（２０ｍｍｏｌ）のヨウ化銅、２００ｇのガラスビーズ（直径３ｍｍ）及び３００ｍｌのＮＭＰの混合物を激しく撹拌しながら２００℃で２０時間加熱する。冷却後、２００ｍｌの水及び２００ｍｌのエタノールの混合物を加え、混合物をさらに３０分間撹拌し、ガラスビーズを分離するために懸濁液をスロット付きフリットを通してろ過し、次いで、固体を吸引によりろ別し、毎回１００ｍｌのエタノールで３回洗浄し、真空中で乾燥する。固体を、酸化アルミニウム床（酸化アルミニウム、塩基性、活性グレード１）を通してのｏ−キシレンによる連続熱抽出にかけ、その後、ＮＭＰから２回、ｏ−ジクロロベンゼンから５回再結晶し、次いで、真空中の分別昇華（圧力約１０-5ｍｂａｒ、温度約３１０℃）にかける。収量：９．６ｇ（２２ｍｍｏｌ）、２２％；純度：ＨＰＬＣにより９９．９％
Ｂ）デバイス例
例１６：ＯＬＥＤの製造
本発明によるＯＬＥＤ及び従来技術によるＯＬＥＤを国際公開第WO 04/058911による一般的方法（ここで説明した状況（層厚の変化、使用する材料）に適応させた）により製造する。
【０１３６】
種々のＯＬＥＤに関する結果を下の例１７〜３５に示す（表１、２および３参照）。１５０ｎｍの厚さの構造化ＩＴＯ（インジウムスズ酸化物）で被覆したガラスプレートを、加工の改善のために、２０ｎｍのＰＥＤＯＴ（ポリ（３，４−エチレンジオキシ−２，５−チオフェン）、水からのスピンコーティングにより塗布；Ｈ．Ｃ．Ｓｔａｒｃｋ（Ｇｏｓｌａｒ、Ｇｅｒｍａｎｙ）から購入）で被覆する。これらの被覆ガラスプレートは、ＯＬＥＤを付着させる基板を構成している。ＯＬＥＤは、基本的に次の層構造を有する：基板／ホール注入層（ＨＩＬ１、ＨＩＬ１を含む、２０ｎｍ）／ホール輸送層（ＨＴＬ、ＨＴＭ１（参照）又は本発明によるＨＴＭｓを含む、２０ｎｍ）／電子障壁層（ＥＢＬ、２０ｎｍ）／発光層（ＥＭＬ、本発明によるマトリックス材料Ｍ１〜Ｍ１１Ｍを含む、４０ｎｍ）／電子輸送層（ＥＴＬ、ＥＴＬ１を含む、２０ｎｍ）／電子注入層（ＥＩＬ、ＬｉＦを含む、１ｎｍ）及び最後にカソード。カソードは、１００ｎｍの厚さを有するアルミニウム層により形成されている。ＯＬＥＤの詳細な構造、特にホール伝導又はエミッタ層の構造および燐光エミッタのマトリックス材料としての本発明による化合物の使用によりこれらのＯＬＥＤにより得られた結果を、緑色発光ＯＬＥＤについては表１に示し、青色発光ＯＬＥＤについては表２に示す。表３に燐光エミッタのマトリックス材料としての、またホール輸送材料としての本発明による化合物の使用の結果を示す。
【０１３７】
ＯＬＥＤの製造のために用いた材料を表４に示す。
【０１３８】
全ての材料は、真空チャンバー中で熱蒸着により付着される。発光層は、この場合、常に少なくとも１つのマトリックス材料（ホスト材料）及び発光ドーパント（ドーパント、エミッタ）（これとマトリックス材料または複数のマトリックス材料が特定の体積比率で共蒸発により混合される）からなっている。
【０１３９】
まだ最適化されていないＯＬＥＤに対し標準的な方法により特性決定を行う。この目的のために、エレクトロルミネッセンススペクトル、電流効率（ｃｄ／Ａ単位で測定）及び電圧を測定する。表に示す効率および電圧は、１０００ｃｄ／ｍ2の動作輝度における対応する値に関連する。
【表１】
0005882313.tif 000058
【表２】
0005882313.tif 000059
【表３】
0005882313.tif 000060
【表４】
0005882313.tif 000061
【０１４０】
上に示した例から明確に明らかなように、本発明による材料は、燐光エミッタのマトリックス材料としての及びホール伝導体としての使用に特に適しており、ここで、それらは、高い効率および低い動作電圧をもたらす。